"光方向変換フィルムであって、レンズ状機構を形成するよう微細構造化される第1主面と、プリズム状機構を形成するよう微細構造化される第2主面と、を含み、前記第1及び第2主面のうちの一方が、第1高屈折率層と第1低屈折率層との間の第1境界面であり、前記第1低屈折率層が第1ナノ空隙化形態を有しかつ第1ポリマー結合剤を含む、フィルム。前記第1低屈折率層が第1の複数の粒子も含む、請求項1に記載のフィルム。前記第1低屈折率層が、可視波長において1.3以下の屈折率を有する、請求項1に記載のフィルム。前記第1高屈折率層が、可視波長において少なくとも1.4の屈折率を有する、請求項1に記載のフィルム。第2高屈折率層、を更に含み、前記第2高屈折率層が前記第1主面と前記第2主面との間に配置される、請求項1に記載のフィルム。前記第2高屈折率層が、ロールツーロール加工において自立支持フィルムとして好適になる物理的特性を有する、請求項5に記載のフィルム。前記フィルムが、前記第1主面と前記第2主面との間に、ロールツーロール加工において自立支持フィルムとして好適にする物理的特性を有する層を含まない、請求項1に記載のフィルム。前記レンズ状機構のそれぞれが、前記第2主面に向かって湾曲する曲面を備える、請求項1に記載のフィルム。前記レンズ状機構のそれぞれが、前記第2主面から離れて湾曲する曲面を備える、請求項1に記載のフィルム。前記フィルムが介在空隙のない状態で剛性支持体に取り付けられている、剛性支持体と組み合わせた請求項1に記載のフィルム。前記剛性支持体が光透過性プレートを含む、請求項10に記載の組み合わせ。前記第1主面が前記第1境界面である、請求項1に記載のフィルム。前記第1高屈折率層が前記第1主面と前記第2主面との間に配置される、請求項12に記載のフィルム。前記第1低屈折率層が前記第1主面と前記第2主面との間に配置される、請求項12に記載のフィルム。前記フィルムが介在空隙のない状態でディスプレイパネルに取り付けられている、ディスプレイパネルと組み合わせた請求項12に記載のフィルム。前記第2主面が空気に露出されている、請求項12に記載のフィルム。第2高屈折率層と、第2ナノ空隙化形態を有しかつ第2ポリマー結合剤を含む第2低屈折率層と、を更に含み、前記第2主面が、前記第2高屈折率層と前記第2低屈折率層との間の第2境界面である、請求項12に記載のフィルム。前記フィルムが介在空隙のない状態で光ガイドに取り付けられている、光ガイドと組み合わせた請求項17に記載のフィルム。前記フィルムが介在空隙のない状態でディスプレイパネルに取り付けられている、ディスプレイパネルと更に組み合わせた請求項18に記載の組み合わせ。前記第2主面が第1境界面である、請求項1に記載のフィルム。前記第1高屈折率層が第1主面と第2主面との間に配置される、請求項20に記載のフィルム。前記第1低屈折率層が第1主面と第2主面との間に配置される、請求項20に記載のフィルム。前記フィルムが介在空隙のない状態で光ガイドに取り付けられている、光ガイドと組み合わせた請求項20に記載のフィルム。前記第1主面が空気に露出されている、請求項20に記載のフィルム。前記フィルムの第1側に配置される第1接着剤層と、第1剥離ライナーと、を更に含む、請求項1に記載のフィルム。本発明者らは、自動立体ディスプレイ及びバックライトで用いるのに好適な新しいタイプの光方向変換フィルムであって、ナノ空隙層と別の層との境界面が光方向変換フィルムの埋め込み構造化表面を形成する、少なくとも1つのナノ空隙層を組み込む光方向変換フィルムを開発した。このナノ空隙層は、可視波長において、例えば1.35若しくは1.3未満、又は例えば1.15~1.35、若しくは1.15~1.3の範囲の非常に低い屈折率を有し得る。開示される光方向変換フィルムは、自動立体ディスプレイの1つ以上の別の構成要素、例えば、ディスプレイパネル及び/又はバックライトの光ガイドへの取り付けに適し得る。これらのその他構成要素その一部は機械的に剛性又は硬い場合があるへの光方向変換フィルムの取り付けは、その場合によってはフィルムの移動又は移行に関連する問題の解決に役立つ。ディスプレイパネル、光ガイド、又はその両方と組み合わせるこのような導光フィルムも開示する。したがって、本出願はとりわけ、レンズ状機構を形成するよう微細構造化される第1主面と、プリズム状機構を形成するよう微細構造化される第2主面と、を備える光方向変換フィルムを開示する。第1及び第2主面の一方は、第1高屈折率層と第1低屈折率層との間の第1境界面であり、第1低屈折率層は第1ナノ空隙化形態を有し、第1ポリマー結合剤を含む。一部の場合では、第1低屈折率層は、第1の複数の粒子も含んでよい。一部の場合では、第1低屈折率層は、可視波長において1.35以下、又は1.3以下の屈折率を有してよい。一部の場合では、第1高屈折率層は、可視波長において少なくとも1.4の屈折率を有してよい。一部の場合では、フィルムは第2高屈折率層も備えてよく、この第2高屈折率層は第1主面と第2主面との間に配置されてよい。一部の場合では、第2高屈折率層は、ロールツーロール加工において自立支持フィルムとして好適になる物理的特性を有してよい。一部の場合では、フィルムは、第1主面と第2主面との間に、ロールツーロール加工において自立支持フィルムとして好適にする物理的特性を有する層を含まなくてよい。一部の場合では、各レンズ状機構は、第2主面に向けて湾曲する曲面を備えてよい。一部の場合では、各レンズ状機構は、第2主面から離れるように湾曲する曲面を備えてよい。一部の場合では、フィルムは剛性支持体と結合され、フィルムは介在空隙のない状態で剛性支持体に取り付けられてよい。一部の場合では、剛性支持体は、光透過性プレートを備えてよい。一部の場合では、第1主面は、第1境界面であってよい。一部の場合では、第1高屈折率層は、第1主面と第2主面との間に配置されてよい。一部の場合では、第1低屈折率層は、第1主面と第2主面との間に配置されてよい。一部の場合では、フィルムはディスプレイパネルと結合されてよく、このフィルムは介在空隙のない状態でディスプレイパネルに取り付けられている。一部の場合では、第2主面は空気に曝されてよい。一部の場合では、フィルムは、第2高屈折率層と、第2ナノ空隙化形態を有し第2ポリマー結合剤を含む第2低屈折率層と、を備えてもよく、第2主面は第2高屈折率層と第2低屈折率層との間の第2境界面であってよい。一部の場合では、フィルムは光ガイドと結合されてよく、このフィルムは介在空隙のない状態で光ガイドに取り付けられている。一部の場合では、この組み合わせは更にディスプレイパネルを備えてよく、このフィルムは介在空隙のない状態でディスプレイパネルに取り付けられている。一部の場合では、フィルムの第2主面は、第1境界面であってよい。一部の場合では、第1高屈折率層は、第1主面と第2主面との間に配置されてよい。一部の場合では、第1低屈折率層は、第1主面と第2主面との間に配置されてよい。一部の場合では、フィルムは光ガイドと結合されてよく、このフィルムは介在空隙のない状態で光ガイドに取り付けられている。一部の場合では、フィルムの第1主面は空気に曝されてよい。一部の場合では、フィルムは、フィルムの第1側に配置される第1接着剤層と、第1剥離ライナーと、を更に備えてよい。関連する方法、システム、及び物品も述べられる。本願のこれらの態様及び他の態様は、以下の詳細な説明から明らかとなろう。しかし、決して、上記課題を解決するための手段は、請求された主題に関する限定として解釈されるべきでなく、主題は、手続処理の間補正することができるような添付の特許請求の範囲によってのみ規定される。図1a及び1bでは、バックライト付き自動立体3Dディスプレイ110のいくつかの典型的な構成要素、並びに基本動作を表しているのがわかる。要するに、左眼LE及び右眼REを有する観察者がディスプレイ110を見て、その構成及び動作により3次元画像を認知する。説明を容易にするために、ディスプレイはデカルトx-y-z座標系上で表されるが、これにより、例えば、名目上平面的なディスプレイ、バックライト、又は光ガイドに本開示が制限されないことが理解されるであろう。ディスプレイ110は、パネルの動作又は動作範囲を画定するマトリックス中に配置される個々のピクセルを有する液晶パネル112を備え、このピクセルは制御装置図示せずにより個々にアドレス可能である。制御装置は、パネル112に制御信号を送り、好ましくは色付きの、つまりRGB赤-緑-青サブピクセルフォーマットで、パネル112の動作範囲に任意の所望の画像を形成する。ディスプレイ110は、一般には114の位置に見られるバックライトと共に提供され、観察者に対して画像が目立つようにする。バックライト114は、偏光器116、3D光方向変換フィルム118、光ガイド120、第1光源アセンブリ122及び第2光源アセンブリ124、及び背面反射体126、を備えるが考慮される。これらの構成要素の一部、例えば背面反射体126及び/又は偏光器116は、システム要件及び設計詳細に応じて省略されてよく、他の光管理フィルム又は構成要素、例えば偏光フィルム反射偏光フィルムを含む、ミラーフィルム、拡散フィルム、多層光学フィルム、窓用フィルム、リターダーフィルム、プリズム状輝度向上フィルム、及びその他微細構造化又は非微細構造化フィルムを、システム設計者が適切と見なすようにシステムに追加してよい。更に、いくつかの構成要素、例えば偏光器116及び/又は方向変換フィルム118は、バックライト114の一部としてよりもパネル112の一部であると見なしてよく、又はバックライト114若しくはパネル112の一部ではないと見なしてもよい。光ガイド120は、バックライト114の重要部分である。光ガイドは、示されるように、第1及び第2主面120a、120b、及び第1及び第2側面120c、120dを有する。光ガイドは、光源アセンブリ122、124から側面120c、120dを介して、好ましくは連続又は交互方式で受光し、これらのアセンブリのそれぞれから、少なくともパネル112の動作範囲に相当する光ガイドが広がる領域全体に、多重反射により光を発散させる。所定の光源アセンブリからの光は光ガイドの長さを横断するため、光ガイドの前面又は上面主面120aから光の一部が抽出される。この抽出光は、典型的には大きく傾いており、例えば、空気中で測定するとき、垂直方向z軸から約70度で輝度がピークとなり、又は50~80度超、若しくは60~80度超の典型的範囲においてピーク輝度を有する。この大きく傾いた光は、光ガイド120を出射する大きく傾いた光を方向変換するように微細構造化される方向変換フィルム118により遮断され、システムの光軸に近づく、すなわちz軸に近づく方向に向けられる。光ガイド120の設計によって、アセンブリ124から発せられる光は、図1a及び1bの透視図より、左方向y方向に近づくに大きく傾いた角度で光ガイドの表面120aを出射し、一方アセンブリ122から発せられる光は、同じ透視図より、右方向-y方向に近づくに大きく傾いた角度で表面120aを出射する。方向変換フィルム118は、アセンブリ124から発せられる斜光を、一般に光線130aに相当する方向、すなわち、観察者の右眼REの方向に方向変換するように設計される。方向変換フィルム118は同様に、アセンブリ122から発せられる斜光を、一般に光線132aに相当する方向、すなわち、観察者の左眼LEの方向に方向変換する。図1a及び1bは、2つの異なる時点におけるディスプレイ110を表す。図1aでは、光源アセンブリ124は通電されておりスイッチオン、光源アセンブリ122は通電されておらずすなわち、スイッチオフ、図1bでは、光源アセンブリ122が通電されており、光源アセンブリ124は通電されていない。ディスプレイは、好ましくは制御され、これらの2つの照明状態を交互に発生させる。この交互照明に同調して、制御装置は、アセンブリ124が通電されると右眼用画像を、アセンブリ122が通電されると左眼用画像をパネル112に表示させる。右眼用画像及びアセンブリ124と左眼用画像及びアセンブリ122との間の迅速な同期切り替え、例えば、少なくとも90Hz、又は100Hz、又は110Hz、又は120Hz以上の切り替え周期により、いずれの特殊眼鏡の装着を観察者に要求せずに、観察者が安定した3Dビデオ画像を認知できる。ディスプレイ110の動作時は、右眼用画像が表示されているときにバックライトからの光が左眼LEに到達すると、及び/又は左眼用画像が表示されているときにバックライトからの光が右眼REに到達すると、クロストークが起こる。3D観察体験を低下させるこのようなクロストークは、図1aの光線130b、及び図1bの光線132bで表される。代表的な光ガイドは、ポリマー又はガラスなどの好適な光透過性材料からなる。光ガイドは比較的剛性又は可撓性であってよく、比較的薄く例えばフィルムの形状又は厚くてよい。図に示されるように、光ガイドは、平面図内で実質的に長方形の形状を有してよいが、非長方形の形状も用いてよい。光ガイドの後部、つまり背部主面図1a及び1bの表面120b参照は、好ましくは成形されて複数の抽出要素を含み、線状レンズ状機構又は線状プリズム機構などの機構が有用である。各線状プリズムは、側面120c、120dに対して平行、すなわち、図中に示されるx軸に対して平行方向に延在してよい。線状プリズム機構は、後部主面表面120b参照に実質的に光を方向変換例えば、反射、抽出などさせ、一方、前部主面表面120a参照に実質的に光を透過させる。一部の場合では、後部主面上又は後部主面に隣接する高反射表面が、バックライトから出射して前部主面を通過する光の方向変換を助ける。前部主面は実質的に平面であってよいが、好ましくは、光を発散させる要素、例えばレンズ状、プリズム状、又は垂直方向、すなわち、図2のx-z平面に光を発散させる同様の機構により構造化される。自動立体バックライトで使用するのに好適な光ガイドに関する更なる設計詳細は、米国特許第7,210,836号Sasagawaら、及び米国特許出願公開第US2009/0316058号Huizingaらに見出すことができる。米国特許出願公開第2008/0084519号Brighamらも参照される。代表的な方向変換フィルムは、フィルムの両主面上に機構が構造化、つまり刻まれている。観察者に面する前部主面は、線状レンズ状機構を備えてよい。光ガイドに面する後部主面は、線状プリズム状機構を備えてよい。線状プリズム状機構は、好ましくは互いに平行であり、フィルムの前面上の線状レンズ状機構に対して平行である。更に、方向変換フィルムは、方向変換フィルムの線状レンズ状機構及びプリズム状機構が、光ガイドの後部主面上のプリズム状機構に対して平行になるように、好ましくは配向される。方向変換フィルムのレンズ状機構及びプリズム状機構は、光ガイドの前部主面から放射される大きく傾いた光が、観察者が表示された画像の奥行きを認知できるような適切な角度で放射される、より軸方向に向けられた光に変換されるように、設計される。代表的な方向変換フィルムの更なる設計詳細は、米国特許7,210,836号Sasagawaら、並びに米国特許出願公開第2005/0052750号Kingら、同第2008/0084519号Brighamら、及び同第2009/0316058号Huizingaらのうちの1つ以上に見出すことができる。別の自動立体ディスプレイ200を図1Aに示す。このディスプレイ200は、ディスプレイパネル220、例えば液晶ディスプレイLCDパネル、及び液晶ディスプレイパネル220に光を供給するように配置されたバックライト230を含む。ディスプレイパネル220は、2枚のパネル又はプレート220a、220cの間に挟まれる液晶材料の内部ピクセル化層220bを含むようにして示される。バックライト230は、1つ以上の光ガイド250、1つ以上の右眼用画像の光源232、例えば固体光源、及び1つ以上の左眼用画像の光源234、例えば固体光源を備える。第1及び第2光源232、234はそれぞれ、オフ状態光源232、234が光出力を生成しないか、非常に小さい光出力を生成する間とオン状態光源232、234が著しい光出力を生成する間との間を、人間の目に見えない速度、例えば少なくとも片目あたり30Hz、好ましくは少なくとも片目あたり60Hzで、繰り返し移行することができる。光源232、234は無機固体光源、例えば発光ダイオードLED又は半導体レーザであってよく、及び/又は有機発光ダイオードOLEDであってよい。光抽出機構299、例えばプリズム、レンズ状機構、白色ドット、ヘイズコーティング、及び/又はその他の機構は、光ガイド250の一方又は両方の表面251、252上に配置されてよい。本明細書に更に詳細に記載されるように、両面光方向変換光学フィルム240は、液晶ディスプレイパネル220とバックライト230との間に配置される。両面光学フィルム240は、光ガイド250から離れる方向に向けられる光学フィルム240の表面上にレンズ242を備える。各レンズ242は、光ガイド250に向かう方向に向けられる光学フィルム240の表面上の対応するプリズム241に位置合わせされる。一般に、レンズ及びプリズムのピッチ寸法は、例えば、ディスプレイ200内のモアレパターンの排除又は低減をもたらし得るピッチを選択することにより、決定できる。レンズ及びプリズムピッチは、製造可能性に基づいても決定され得る。LCDパネルが異なるピクセルピッチで製造されるとき、光学フィルムのピッチを変更し、LCDパネルの異なるピクセルピッチに対応させることが望ましい。自動立体光学フィルム240において有用なピッチ範囲は、例えば約10マイクロメートル~約140マイクロメートルである。ディスプレイ200は、任意の有用な形状又は構成を有することができる。多くの実施形態では、液晶ディスプレイパネル220及び/又は光ガイド250は、正方形又は長方形の形状を有する。しかし、いくつかの実施形態では、液晶ディスプレイパネル220及び/又は光ガイド250は、4辺を超える形状を有してよく、及び/又は曲線形状を有してよい。光ガイド250の表面251、252は実質的に平行であってよく、又は光ガイド250はくさび状であってよい。一部の場合では、対応する光源を有する2つのくさび状の光ガイドを用いてよい。同期駆動素子260は、右眼用画像及び左眼用画像の光源232、234、並びに液晶ディスプレイパネル220と電気的に接続される。同期駆動素子260は、画像フレームが液晶ディスプレイパネル220に供給され画像を生成するとき、右眼用画像の光源232及び左眼用画像の光源234の作動及び停止を同期させる。画像は、例えば静止画像のシーケンス、ビデオストリーム、及び/又はレンダリングされたコンピュータグラフィックスであってよい。画像ソース270は、同期駆動素子260に接続され、画像フレーム例えば、右眼用画像及び左眼用画像を液晶ディスプレイパネル220に供給する。液晶ディスプレイパネル220は、任意の有用な透過性の液晶ディスプレイパネルであることができる。多くの実施形態では、液晶ディスプレイパネル220は、16ミリ秒未満、又は10ミリ秒未満、又は5ミリ秒未満、又は3ミリ秒未満のフレーム応答時間を有する。適切なフレーム応答時間を有する市販の透過性液晶ディスプレイパネルとしては、例えば、ToshibaMatsushitaDisplayTMDの光学補償ベンドOCBモードパネルLTA090A220FToshibaMatsushitaDisplayTechnologyCo.,Ltd.Japanが挙げられる。光ガイド250は、右眼用画像の光源232に隣接する第1光入力側面231、及び左眼用画像の光源234に隣接する反対側の第2光入力側面233を備える。第1光ガイド表面251は、第1側面231と第2側面233との間に延在する。第2光ガイド表面252は、第1表面251の反対側にあり、第1側面231と第2側面233との間に延在する。光は、光ガイド250の表面251、252のいずれからも反射、又は放射されてよいが、一般には、光は、表面252から放射され、表面251から反射される。多数の実施形態において、高反射表面は、第1表面251に接するか又は隣接しており、第2表面252を介して光を方向転換させるのに役立つ。いくつかの実施形態では、第1光ガイド表面251は、プリズム、レンズ状機構、白色ドット、ヘイズコーティング、及び/又はその他機構など、複数の抽出要素299を備える。抽出機構の長手方向軸は、第1側面231及び第2側面233に対して実質的に平行方向に、又は両面光学フィルム240のプリズム及びレンズに対して実質的に平行方向に延びてよく、又は抽出機構は別の角度で配置されてよい。光源232、234は任意の有用な光源であってよく、各光源232、234の光出力を、例えば少なくとも片目あたり30Hz、好ましくは片目あたり60Hz以上の速度で、オン比較的高い光出力からオフ光出力がない又はごくわずかへ変調させてよい。多くの実施形態では、光源232、234は、NichiaNSSW020BNichiaChemicalIndustries,Ltd.Japanなどの複数のLEDである。いくつかの実施形態では、光源232、234は、複数の半導体レーザ又はOLEDを備える。光源232、234は、赤、青、及び/若しくは緑などの多数の可視光線の任意の波長、又は波長の範囲若しくは組み合わせを放射し、例えば白色光を生成することができる。光ガイド250は、光ガイド250の両側面に隣接する光源を伴う光学的に透明な材料の単一層、又は、各層に対する光源により所望の方向に優先的に光を抽出する光学的に透明な材料の2つ又はそれ以上の層であってよい。画像ソース270は、例えば、ビデオソース又はコンピュータでレンダリングされたグラフィックソースなど、画像フレーム例えば、右眼用画像及び左眼用画像を供給することが可能な任意の有用な画像ソースであることができる。多くの実施形態では、ビデオソースは、50~60ヘルツ、又は100~120ヘルツ、又はそれ以上の画像フレームを供給することができる。コンピュータでレンダリングされたグラフィックソースは、ゲームコンテンツ、医用画像medicalimagingコンテンツ、コンピュータ支援設計コンテンツなどを供給することができる。コンピュータでレンダリングされたグラフィックソースは、例えば、エヌビディアFX5200NvidiaFX5200グラフィックスカード、エヌビディアジーフォース9750GTXNvidiaGeForce9750GTXグラフィックスカード、又はノートパソコンなどの携帯型ソリューションにはエヌビディアジーフォースGO7900GSNvidiaGeForceGO7900GSグラフィックスカードなどの、グラフィックス処理ユニットを含むことができる。コンピュータでレンダリングされたグラフィックソースはまた、例えば、オープンGLOpenGL、ディレクトXDirectX、又はエヌビディアが所有権を有する3Dステレオドライバーなどの、適切なステレオドライバーソフトウェアを組み込むこともできる。画像ソース270は、ビデオコンテンツを供給することができる。画像ソースは、例えば、NvidiaQuadroFX1400グラフィックカードなどのグラフィック処理ユニットを含むことができる。ビデオソースはまた、例えば、オープンGLOpenGL、ディレクトXDirectX、又はエヌビディアの所有物である3Dステレオドライバーなどの、適切なステレオドライバーソフトウェアを組み込むこともできる。同期駆動素子260は、右眼用画像の光源232及び左眼用画像の光源234の作動及び停止すなわち、光出力変調を、例えば30Hz、又は好ましくは60ヘルツ以上の速度で、液晶ディスプレイパネル220に供給される画像フレームと同期させて、ビデオ又はレンダリングされたコンピュータグラフィックスを生成する任意の有用な駆動要素を含むことができる。同期駆動素子260は、例えば特注の光源駆動電子部品に結合されたWestarVP-7ビデオアダプタWestarDisplayTechnologies,Inc.St.Charles,Missouriなどのビデオインターフェイスを有することができる。図3は、開示されるバックライトで用いるのに好適な代表的な光ガイド312の概略的斜視図を示し、光ガイドの2つの主面上の代表的な表面構造が誇張して示されている。光ガイドの概略的側面図は、図3a及び3bに示される。光ガイド312は、ディスプレイパネル及び/又は観察者に向かって光が抽出される第1主面312aと、第1主面の反対側の第2主面312bと、本明細書の他の部分で記載するような、部分的にコリメートされた左ビーム放射及び右ビーム放射光源に対する光入射面の役割ができる側面312c、312dと、を備える。例えば、光源アセンブリを側面312cに沿って配置し、光ガイド312から放射される左眼用ビームを供給してよく、同様のアセンブリを側面312dに沿って配置し、光ガイド312から放射される右眼用ビームを供給してよい。光ガイドの背面主面312bを、好ましくは機械加工、成型、ないしは別の方法で形成し、図3aに一番よく示されるプリズム構造体310の線状アレイを提供する。これらのプリズム構造体は、光ガイドの長さに沿って伝搬する光の適切な部分を反射するよう設計され、プリズム状光方向変換フィルムなどの1つ以上の介在光管理フィルムにより、反射光が前部主面312aから空気中又は以下で更に説明する低屈折率ナノ空隙材料中へディスプレイパネル及び/又は観察者まで屈折でき、このような反射光は、比較的均一に光ガイドの長さに沿う前部主面から抽出される。表面312bをアルミニウムなどの反射フィルムでコーティングしてよく、又はこのような反射コーティングを有さなくてもよい。このような反射コーティングがない場合、光が反射されて光ガイド内に戻るように、別の背面反射体を表面312bに隣接して設置し、光ガイドを通過する任意の下向き伝搬光を反射してよい。好ましくは、プリズム構造体は、光ガイドの全厚と比較して浅い奥行き311、及び光ガイドの長さと比較して短い幅313を有する。光ガイドは、任意の透明な光学材料、好ましくはアクリルポリマー、例えばSpartechPolycast材などの散乱性が低い材料で製造され得る。1つの代表的な実施形態では、光ガイドは、セルキャストアクリルなどのアクリル材料で製造され得、1.4mmの全厚及びy軸に沿って140mmの長さを有してよく、プリズムは、約172度のプリズム頂角に相当する、2.9マイクロメートルの奥行き311及び81.6マイクロメートルの幅313を有してよい。光ガイドの前部主面312aは、好ましくは機械加工、成型、ないしは別の方法で形成され、互いに平行であり、かつプリズム構造体310が沿って延びる第1軸例えばx軸とは異なる第2軸例えばy軸に平行であるレンズ状構造体320の線状アレイを提供する。レンズ状構造体を成形して、光ガイドから出て前部主面を通過する光のx軸に沿った角度の広がりを強めるように、並びに、必要に応じて前部主面からの反射により、光ガイド内に留まる光のx軸に沿った空間の広がりを制限するように、配向してよい。一部の場合では、レンズ状構造体320は、光ガイドの全厚と比較して浅い奥行き321、及び光ガイドの幅と比較して狭い幅323を有してよい。一部の場合では、レンズ状構造体は、図3bに示すように比較的強く湾曲してよいが、別の場合では、より弱く湾曲してもよい。一実施形態では、光ガイドは、セルキャストアクリルで製造されてよく、0.76mmの全厚、y軸に沿って141mmの長さ、及びx軸に沿って66mmの幅を有してよく、レンズ状構造体320は、例えば、35.6マイクロメートルの半径、32.8マイクロメートルの奥行き321、及び72.6mmの幅323を有してよい。本実施形態では、プリズム構造体310は、2.9マイクロメートルの奥行き311、81.6マイクロメートルの幅313、及び約172度のプリズム頂角を有してよい。図4aでは、自動立体ディスプレイシステムで用いる代表的な3D光方向変換フィルム400が示される。フィルム400は、対向する第1及び第2表面420、430を有するウェブ410基材を備える。第1及び第2表面420、430は、それぞれ第1及び第2微細複製構造体425、435を備える。第1微細複製構造体425は複数の弓状機構426を備え、示される実施形態では、約142マイクロメートルの有効直径を有する円筒レンズであるが、別の直径も用いてよい。第2微細複製構造体435は複数の鋸歯状、つまり角錐プリズム状機構436を備える。示される例では、第1及び第2機構426、436は同じピッチ、つまり反復周期Pを有し、例えば、第1機構の周期は約150マイクロメートルであってよく、第2機構の反復周期は同じであってよい。典型的には、第1機構及び第2機構の周期の比は整数比又は逆数であるが、別の組み合わせは許容できる。示される機構は、ダウンウェブ方向に不定長である。示される例では、対向する微細複製機構426、436は協働し、複数のレンズ状機構440を形成する。示される例示的実施形態では、レンズ状機構440はレンズ形のレンズである。各レンズ状機構440の性能は、各レンズを形成している対向する機構429、439の整列aligmnentに応じるため、レンズ状機構の精密な整列、つまり位置合わせが好ましい場合がある。所望により、フィルム400はまた、第1及び第2ランド領域427、437を備えてよい。ランド領域は、基材表面420、430と、対応する各機構、すなわち谷部分428、438の底部との間の材料として定義される。第1ランド領域428は、レンズ側で少なくとも約10マイクロメートルであってよく、第2ランド領域438は、プリズム側で少なくとも約25マイクロメートルであってよい。ランド領域は、機構がウェブに対して良好な接着性を有するのを助け、複製忠実性にも役立つ。フィルム400は、対向するウェブ表面上に精密に整列した微細複製構造体を生産する装置及び方法を用いて作製でき、この装置及び方法は、米国特許第7,224,529号Kingらに詳細に記載されている。フィルム400の一実施形態は、厚さ0.0049インチ124.5マイクロメートルのポリエチレンテレフタレートPETで作製されたウェブを用いて製造した。別のウェブ材料、例えばポリカーボネートも使用できる。図4bでは、自動立体ディスプレイシステムで用いるのに好適な別の3D光方向変換フィルム450が示される。円筒レンズ454の群はフィルム450の片側に形成され、三角状プリズム452の群はもう一方の側に形成される。本実施形態では、各プリズムの頂点から対応する各円筒レンズの中心に引かれた中心線456が、フィルム450上部の特定領域に集まる、つまり交差するように、プリズム452の中心間間隔、つまりピッチが意図的に円筒レンズのピッチよりも大きくなるように作製される。例えば、特定領域は、フィルム450又は付随のディスプレイの中央部より20~100cm上方又は前方の領域であってよい。図4aに示されるような光方向変換フィルムの更なる詳細は、日本特許JP2005-266293号Akimasaらに見出すことができる。更に別の3D光方向変換フィルムの設計は、2009年12月21日に出願された同一出願人による米国特許出願第12/643,503号OpticalFilmsEnablingAutostereoscopyに記載される。本出願は、特に、光学フィルムの第1表面に配置される円筒レンズacylindricallensesと、光学フィルムの第2表面に配置されるプリズムとを備え、第1表面上の各レンズが第2表面上のプリズムに位置合わせされる両面光学フィルムを開示する。この出願はまた、光学フィルムの第1表面に配置されるレンズと、光学フィルムの第2表面に配置されるプリズムとを備え、第1表面上のレンズの回転が第1表面上の位置に伴って変化し、第1表面上の各レンズが第2表面上のプリズムに位置合わせされる、両面光学フィルムも開示する。本明細書に開示される代表的な3D光方向変換フィルムは、少なくとも1つのナノ空隙層を組み込む。ナノ空隙層は、複数の相互に連結された空隙又は結合剤中に分散した空隙の網状組織を含む。複数の空隙又は空隙の網状組織のうち少なくとも一部は、空隙を有するトンネル又は空隙を有するトンネル様通路を介して相互に連結している。空隙は、好ましくは層の体積の十分に大きい部分を占めるが、個々の寸法は、ナノ空隙層が非常に屈折率の低い、例えば1.35未満、又は1.3未満の材料のように光学的に機能するように十分小さい。このような層は、以下で更に十分に論証するように、光方向変換フィルムで用いるのに特に有利である。一部の場合では、ナノ空隙層は、例えば1.15~1.35、又は1.15~1.3の範囲の屈折率を示し得る。ナノ空隙層は、好ましくは、微細構造化される、すなわち、1ミリメートル未満の少なくとも1つの寸法、及び一部の場合では50ナノメートル~500マイクロメートルの範囲であってよい少なくとも1つの寸法を有するレリーフ機構を伴う非円滑又は非平面表面を有するように意図的に合わせられる、少なくとも1つの主面を有する。図5及び6に関連して、ナノ空隙層を製作する代表的な方法、並びにこのような層が呈し得る機構及び特性について記載する。好適なナノ空隙層及びその製造に関しての更なる詳細は、本明細書と同一日に出願される同一出願人による米国特許出願XXX代理人整理番号66015US005、表題OpticalFilmsWithMicrostructuredLowRefractiveIndexNanovoidedLayersandMethodsThereforに見出すことができる。まず図5に戻ると、ここには、埋め戻されたナノ空隙微細構造化物品550を形成する代表的なプロセス520、及びこのような物品を製造するための対応するシステムが示される。プロセス520は、基材516上にコーティング溶液515を配置する工程を含む。基材516は、好ましくは、ポリマー及び/又は他の好適な材料で作られる可撓性フィルムであり、このフィルムは、図5に示されるようなロールツーロール加工システムにおいて、自立支持フィルム又はキャリアフィルムとして用いるのに好適にする厚さ、組成物、及びその他物理的特性を有している。典型的には、このような基材、つまりキャリアフィルムは、従来の光透過性ポリマー材料で作られる場合、意図しない過度の延伸、巻き上がり、又はゆがみがない状態で、巻き戻され、ロールツーロール加工システムで処理され、及び再度巻き取られるのに、又は1つ以上の加工操作例えばスリット付け、又は個々のシート若しくは片への分離にかけられるのに十分な強度を有するために、少なくとも約0.002インチ50マイクロメートルの物理的厚さを有する。一部の場合では、例えばスロットコーターダイなどのダイ514を用いて、コーティング溶液515を塗布できる。コーティング溶液515は、重合性材料及び溶媒を含む。次に、プロセス520は、コーティング溶液515が微細複製ツール512に接触している間に重合性材料を重合し、微細構造化層530を形成する工程を含む。続いて、例えばオーブン535により、微細構造化層530から溶媒が除去され、ナノ空隙微細構造化物品540を形成する。次に、プロセス520は、ナノ空隙微細構造化物品540上にポリマー材料545を配置し、埋め戻されたナノ空隙微細構造化物品550を形成する工程を含む。例えばスロットコーターダイなどのダイ544を用いて、又は別の好適な手段により、ポリマー材料545を塗布できる。別の方法として、ポリマー材料545をナノ空隙微細構造化物品540上に積層し、ナノ空隙微細構造化物品550を形成してよい。微細複製ツール512は、任意の有用な微細複製ツールであってよい。微細複製ツール512は、微細複製表面がロールの外面にあるロールとして図示される。微細複製装置は円滑なロールを含んでよく、微細複製ツールが、コーティング溶液515に接触する基材516の構造化表面であることも想到される。図示される微細複製ツール512は、ニップロール521及び引き取りロール522を備える。紫外線バンクなどの硬化源525は、コーティング溶液515が微細複製ツール512と接触して微細構造化層530を形成する間、基材516及びコーティング溶液515に向いているように図示されている。いくつかの実施形態では、基材516は、コーティング溶液515まで硬化光を透過し、コーティング溶液515を硬化して微細構造化層530を形成することができる。別の実施形態では、硬化源525は熱源であり、コーティング溶液515は熱硬化材料を含む。硬化源525は、図示されるように、又は微細複製ツール512内部に配置されてよい。硬化源525が微細複製ツール512内部に配置されるとき、微細複製ツール512は光をコーティング溶液515まで透過し、コーティング溶液515を硬化して微細構造化層530を形成することができる。ナノ空隙微細構造化物品を形成するプロセスは、例えば硬化後工程又は更なる重合工程などの、追加の加工工程を含んでよい。一部の場合では、溶媒除去工程に続いて、硬化後工程がナノ空隙微細構造化物品に適用される。いくつかの実施形態では、これらの方法は、ウェブベースの材料の製造にとって一般的な追加の処理装置、例えば、アイドラーロール、引張りローラー、操縦機構、コロナ又は火炎処理装置などの表面処理装置、積層ローラーなどを含むことができる。一部の場合では、これらの方法は、異なるウェブ経路、コーティング技術、重合装置、重合装置の位置、乾燥オーブン、調整セクション等を利用することができ、記載されたセクションのいくつかは任意であってよい。一部の場合では、プロセスの1つ、一部、又は全部の工程をロールツーロールプロセスとして実施してよく、少なくとも1つの基材ロールが実質的に連続プロセスを通過し、別のロールで終わる、又はシート化、積層、スリット付けなどを介して変形される。ここで図6に戻ると、ここではナノ空隙微細構造化層600の一部の概略的立面図が示される。このナノ空隙微細構造化層600は2つの平面的な外側表面630、632を有するように図示されているが、外側表面630、632のうち少なくとも1つが微細構造化され、本明細書の他の部分で記載するような3D光方向変換フィルムで使用するのに好適な機構を形成すると理解される。代表的なナノ空隙微細構造化層600は、結合剤610中に分散した、複数の相互に連結された空隙又は空隙620の網状組織を含む。複数の空隙又は空隙の網状組織のうち少なくとも一部は、空隙を有するトンネル又は空隙を有するトンネル様通路を介して相互に連結している。相互に連結された空隙は、元々コーティングされたフィルムの一部を形成し、重合性材料の硬化後、オーブン又は他の手段によってフィルムから追い出された溶媒の相互に連結された塊の名残であり得る。空隙620の網状組織は、図6に示すように、相互に連結された空隙又は孔620A~620Cを含むと考えられる。空隙は、物質及び/又は微粒子を必ずしも持たないわけではない。例えば、一部の場合では、空隙は、例えば結合剤及び/又はナノ粒子を含む、1つ以上の小さな繊維様物体又はひも様物体を含み得る。一部の開示されるナノ空隙微細構造化層は、多数の組の相互に連結された空隙又は多数の空隙の網状組織を含み、各組又は網状組織中の空隙は相互に連結されている。一部の場合では、多数又は多数の組の互いに連結された空隙に加えて、空隙微細構造化層は、複数の閉鎖された、又は連結されていない空隙、つまり空隙がトンネルを介して他の空隙に連結されていない空隙も含んでよい。空隙620の網状組織が、ナノ空隙層600の第1主面630から対向する第2主面632まで延びる1つ以上の通路を形成する場合、層600は多孔質層であると説明されてよい。一部の空隙は、ナノ空隙微細構造化層の表面に存在し、又はこの表面を遮ることができ、表面空隙であると考えることができる。例えば、代表的なナノ空隙微細構造化層600では、空隙620D及び620Eはナノ空隙微細構造化層の第2主面632に存在し、表面空隙620D及び620Eと見なすことができ、空隙620F及び620Gはナノ空隙微細構造化層の第1主面630に存在し、表面空隙620F及び620Gと見なすことができる。空隙620B及び620Cなどのいくつかの空隙は、光学フィルムの内部に配置され、光学フィルム外面からは離れており、したがって内部空隙が1つ以上の他の空隙を介して主面に連結され得るとしても、内部空隙620B及び620Cとして見なされ得る。空隙620は寸法d1を有し、好適な組成物及び製造コーティング、乾燥及び硬化条件などを選択することによって寸法d1を一般に制御することができる。一般に、d1は、任意の望ましい数値範囲内にある任意の望ましい値であり得る。例えば、一部の場合では、少なくとも大多数の空隙、例えば空隙の少なくとも60又は70又は80又は90又は95が、望ましい範囲内にある寸法を有する。例えば、一部の場合では、少なくとも大多数の空隙、例えば空隙の少なくとも60又は70又は80又は90又は95が、約10マイクロメートル以下、又は約7、又は5、又は4、又は3、又は2、又は1、又は0.7、又は0.5マイクロメートル以下の寸法を有する。一部の場合では、複数の相互に連結された空隙620は、約5マイクロメートル以下、又は約4マイクロメートル以下、又は約3マイクロメートル以下、又は約2マイクロメートル以下、又は約1マイクロメートル以下、又は約0.7マイクロメートル以下、又は約0.5マイクロメートル以下の平均空隙、つまり孔径を有する。一部の場合では、一部の空隙は、その主要な光学的効果が有効屈折率を低下させることであるように十分に小さくてよく、一部の他の空隙は有効屈折率を低減し、光を散乱させることができ、尚且つ一部の他の空隙は、その主要な光学的効果が光を散乱させるように十分に大きくてよい。ナノ空隙微細構造化層600は、任意の有用な厚さt1第1主面630と第2主面632との間の直線距離を有してよい。多くの実施形態では、ナノ空隙微細構造化層は、約100nm以上、若しくは約500nm以上、若しくは約1,000nm以上、又は0.1~10マイクロメートルの範囲、若しくは1~100マイクロメートルの範囲である厚さt1を有してよい。一部の場合では、ナノ空隙微細構造化層が、空隙及び結合剤の屈折率の観点で表され得る有効屈折率、並びに空隙又は孔の体積分率、つまり多孔性を合理的に有することができるように、ナノ空隙微細構造化層は十分に厚くてよい。そのような場合には、ナノ空隙微細構造化層の厚さは、例えば約500nm以上、若しくは約1,000nm以上、又は1~10マイクロメートルの範囲、若しくは500nm~100マイクロメートルの範囲である。開示されるナノ空隙微細構造化層中の空隙が十分に小さく、かつナノ空隙微細構造化層が十分に厚いとき、ナノ空隙微細構造化層は、以下の式で表すことができる有効誘電率εeffを有する。式中、εv及びεbは、それぞれ空隙及び結合剤の誘電率であり、fはナノ空隙微細構造化層中の空隙の体積分率である。そのような場合には、ナノ空隙微細構造化層の有効屈折率neffは、以下の式で表すことができる。式中、nv及びnbは、それぞれ空隙及び結合剤の屈折率である。空隙の屈折率と結合剤の屈折率との差が十分に小さいなど、一部の場合では、ナノ空隙微細構造化層の有効屈折率は次の式で近似され得る。そのような場合には、ナノ空隙微細構造化層の有効屈折率は、空隙と結合剤の屈折率の容積重み付き平均となる。例えば、50の空隙体積分率を有し、屈折率が1.5の結合剤を有するナノ空隙微細構造化層は、式3で計算するとき約1.25の有効屈折率を有し、より正確な式2で計算するとき約1.27の屈折率を有する。いくつかの代表的な実施形態では、ナノ空隙微細構造化層は、1.15~1.35、又は1.15~1.3の範囲の有効屈折率を有し得るが、これらの範囲外の値も想到される。図6のナノ空隙層600は、結合剤610中に分散した、複数の相互に連結された空隙、又は空隙620の網状組織に加え、結合剤610内部に実質的に均一に分散した任意の複数のナノ粒子640を含むことも示している。ナノ粒子640は、任意の所望の値範囲内にある任意の所望の値であり得るサイズd2を有する。例えば、一部の場合では、粒子の少なくとも60又は70又は80又は90又は95など、粒子の少なくとも大部分が、望ましい範囲内の寸法を有する。例えば、一部の場合では、粒子の少なくとも60又は70又は80又は90又は95など、粒子の少なくとも大部分が、約1マイクロメートル以下、又は約700、又は500、又は200、又は100、又は50ナノメートル以下の寸法を有する。一部の場合では、複数のナノ粒子640は、約1マイクロメートル以下、又は約700、又は500、又は200、又は100、又は50ナノメートル以下の平均粒子サイズを有してよい。一部の場合では、一部のナノ粒子は十分に小さいため、主に有効屈折率に影響をもたらすことができ、一方、別の一部のナノ粒子は、有効屈折率及び散乱光に影響をもたらすことができ、一方、更に別の一部の粒子は十分に大きいため、その主な光学的効果は光を散乱させることである。ナノ粒子640は、官能化されてもよく、官能化されなくてもよい。一部の場合では、一部、大部分、又は実質的に全てのナノ粒子640、例えばナノ粒子640Bは官能化されていない。一部の場合では、凝集がない、又は非常に少ない状態で所望の溶媒又は結合剤610中に分散できるように、一部、大部分、又は実質的に全てのナノ粒子640が官能化又は表面処理される。いくつかの実施形態では、ナノ粒子640は更に官能化されて結合剤610に化学結合することができる。例えば、ナノ粒子640Aなどのナノ粒子を表面修飾又は表面処理し、結合剤610に化学結合するための反応性官能基、又は基660を有してよい。所望に応じて、ナノ粒子を複数の化学的性質で官能化できる。そのような場合には、ナノ粒子640Aの少なくともかなりの割合は、結合剤に化学結合する。一部の場合では、ナノ粒子640は、結合剤610に化学結合するための反応性のある官能基を有さない。そのような場合には、ナノ粒子640は結合剤610に物理的に結合させることができる。一部の場合では、ナノ粒子の一部は反応性基を有し、他のナノ粒子は反応性基を有さない。ナノ粒子の集合は、大きさが混在したもの、反応性及び非反応性の粒子、異なるタイプの粒子例えばシリカと酸化ジルコニウムを含み得る。一部の場合では、ナノ粒子は表面処理化シリカナノ粒子を含んでよい。ナノ粒子は、無機ナノ粒子、有機例えば、ポリマーナノ粒子、又は有機ナノ粒子と無機ナノ粒子の組み合わせであってよい。更に、ナノ粒子は、多孔質粒子、中空粒子、固体粒子、又はこれらの組み合わせであってよい。好適な無機ナノ粒子の例としては、ジルコニア、チタニア、セリア、アルミナ、酸化鉄、ヴァナディアvanadia、酸化アンチモン、酸化スズ、アルミナ/シリカ、及びこれらの組み合わせを含む、シリカ及び金属酸化物ナノ粒子が挙げられる。ナノ粒子は、約1000nm未満、又は約100又は50nm未満の平均粒子直径を有してよく、あるいは平均が約3~50nm、又は約3~35nm、又は約5~25nmの範囲であってよい。ナノ粒子が凝集している場合、凝集した粒子の断面寸法は、こうした範囲のいずれか以内であってよく、また、約100nmを超えることも可能である。いくつかの実施形態では、CabotCo.Boston,MAから入手できるCAB-O-SPERSE登録商標PG002ヒュームドシリカ、CAB-O-SPERSE登録商標2017Aヒュームドシリカ、及びCAB-O-SPERSE登録商標PG003ヒュームドアルミナなどの、主たる寸法が約50nm未満のシリカ及びアルミナなどのヒュームドナノ粒子も含まれる。ナノ粒子は、疎水基、親水基、及びこれらの組み合わせからなる群から選択される表面基を含んでよい。あるいは、ナノ粒子は、シラン、有機酸、有機塩基、及びこれらの組み合わせからなる群から選択される剤由来の表面基を含んでよい。他の実施形態では、ナノ粒子は、アルキルシラン、アリールシラン、アルコキシシラン、及びこれらの組み合わせからなる群から選択される薬剤から誘導されたオルガノシリル表面基を含む。用語表面修飾ナノ粒子は、粒子の表面に付着した表面基を含む粒子を指す。表面基は、粒子の性質を変更する。用語粒子直径及び粒径は、粒子の最大断面寸法を指す。粒子が凝集体の形態で存在する場合、用語粒子直径及び粒径は、凝集体の最大断面寸法を指す。一部の場合では、粒子は、ヒュームドシリカ粒子などのナノ粒子の高アスペクト比の凝集体であってよい。表面修飾ナノ粒子は、ナノ粒子の溶解度特性を修飾する表面基を有する。表面基は、一般に、粒子をコーティング溶液と相溶にするように選択される。一実施形態では、表面基は、コーティング溶液の少なくとも1つの成分と結合する又は反応するように選択され、重合したネットワークの化学的結合部分となる。ナノ粒子の表面を修飾するには、例えば、ナノ粒子に表面修飾剤例えば、粉末又はコロイド分散の形態でを加えて、表面修飾剤をナノ粒子と反応させるなどの多くの方法がある。他の有用な表面修飾方法は、例えば、米国特許第2,801,185号Iler及び同第4,522,958号Dasらに記載されている。ナノ粒子は、コロイド分散物の形態で提供されてもよい。有用な市販の未修飾シリカ出発物質の例としては、製品名NALCO1040、1050、1060、2326、2327、及び2329コロイド状シリカでNalcoChemicalCo.Naperville,ILから入手可能なナノサイズのコロイド状シリカ;製品名IPA-ST-MS、IPA-ST-L、IPA-ST、IPA-ST-UP、MA-ST-M、及びMA-STゾルでNissanChemicalAmericaCo.Houston,TXから、及びSnowTex登録商標ST-40、ST-50、ST-20L、ST-C、ST-N、ST-O、ST-OL、ST-ZL、ST-UP、及びST-OUPで同じくNissanChemicalAmericaCo.Houston,TXから入手可能なオルガノシリカが挙げられる。重合性材料対ナノ粒子の重量比は約30:70、40:60、50:50、55:45、60:40、70:30、80:20、又は90:10以上の範囲であってよい。ナノ粒子の重量の好ましい範囲は、約10重量~約60重量であり、使用するナノ粒子の密度及び寸法によって決定することができる。一部の場合では、ナノ空隙微細構造化層600は、低い光学ヘイズ値を有してよい。そのような場合には、ナノ空隙微細構造化層の光学ヘイズは、約5以下、又は約4、3.5、3、2.5、2、1.5、若しくは1以下であってよい。ナノ空隙微細構造化層600に垂直に入射する光について、光学ヘイズは、指示がない限り垂直方向から4度を超えて偏向している透過光と全透過光との比と呼んでよい。開示されるフィルム及び層の屈折率値は、任意の好適な手段により、例えば、MetriconCorp.Pennington,NJから入手可能なMetriconModel2010PrismCouplerを用いて測定できる。開示されるフィルム及び層の光学的透過性、透明度、及びヘイズ値はまた、任意の好適な手段により、例えば、BYKGardinerSilverSprings,MDから入手可能なHaze-GardPlusヘイズメーターを用いて測定することもできる。一部の場合では、ナノ空隙微細構造化層600は、高い光学ヘイズを有してよい。そのような場合には、ナノ空隙微細構造化層600のヘイズは、少なくとも約40、又は少なくとも約50、60、70、80、90、若しくは95である。一般に、ナノ空隙微細構造化層600は、ある用途に所望され得る任意の多孔性又は空隙体積分率を有することができる。一部の場合では、ナノ空隙微細構造化層600中の複数の空隙620の体積分率は、少なくとも約10、又は少なくとも約20、30、40、50、60、70、80、若しくは90である。バインダー610は、用途に望ましい可能性がある任意の材料であり得、又はそのような材料を含み得る。例えば、結合剤610は、架橋ポリマーなどのポリマーを形成する光硬化性材料であってよい。一般に、結合剤610は任意の重合可能な材料、例えば放射線硬化性の重合性材料であり得る。いくつかの実施形態では、結合剤610は、熱硬化性の重合性材料など、任意の重合性材料であってよい。重合性材料610は、化学的であり得る、熱的であり得る、又は化学線で開始され得る様々な従来のアニオン重合、カチオン重合、フリーラジカル重合、又はその他重合技術により重合できる任意の重合性材料であってよく、例えば、他の手段の中でも化学線を用いるプロセスは、例えば、可視光及び紫外線光、電子線照射、並びにこれらの組み合わせを含む。重合を実施できる媒体としては、例えば、溶媒重合、乳化重合、懸濁重合、バルク重合、その他同種のものなどが挙げられる。化学線硬化性材料としては、モノマー、及び反応性オリゴマー、及びアクリレートのポリマー、メタクリレート、ウレタン、エポキシ等が挙げられる。本開示の実施に際して好適なエネルギー硬化性基の代表的な例として、エポキシ基、メタアクリレート基などのエチレン性不飽和基、オレフィン炭素炭素二重結合、アリルオキシ基、α-メチルスチレン基、メタアクリルアミド基、シアノエステル基、ビニルエーテル基、これらの組み合わせ、及びその他同種のものが挙げられる。フリーラジカル的に重合可能な基が好ましい。いくつかの実施形態では、代表的な材料としてアクリレート及びメタクリレート官能モノマー、オリゴマー、及びポリマーが挙げられ、具体的には、当該技術分野において既知の、重合により架橋ネットワークを形成できる多官能性モノマーを使用できる。重合性材料は、モノマー、オリゴマー、及びポリマーの任意の混合物を含むことができるが、これらの材料は、少なくとも1つの溶媒に少なくとも部分的に可溶性でなければならない。いくつかの実施形態では、物質は溶媒/モノマー混合物に可溶性である必要がある。溶媒は、所望の重合性物質と共に溶液を形成する任意の溶媒であってよい。溶媒は、極性又は非極性溶媒、高沸点溶媒又は低沸点溶媒であってよく、いくつかの実施形態では、これらの溶媒はいくつかの溶媒の混合液を含む。溶媒又は溶媒混合液を、形成される微細構造化層530が、溶媒又は溶媒混合液中の少なくとも1つの溶媒に少なくとも部分的に不溶性であるように選択することができる。いくつかの実施形態では、溶媒混合物は、重合性物質のための溶媒と非溶媒の混合物であってよい。ある特定の実施形態では、不溶性ポリマーマトリックスは、三次元構造をもたらすポリマー鎖連結を有する三次元ポリマーマトリックスであってよい。ポリマー鎖連結は、溶媒の除去後に微細構造化層530の変形を防ぐことができる。一部の場合では、例えば、不溶性ポリマーマトリックス、又は基材516の熱分解温度を超えない温度で乾燥させることによって、溶媒を含む微細構造化層530から溶媒を容易に除去できる。ある特定の実施形態では、乾燥中の温度は、基材が変形を起こしやすい温度未満、例えば、基材のゆがみ温度又はガラス転移温度未満に維持される。例示的な溶媒としては、線状、分枝状、及び環状炭化水素、アルコール、ケトン、及びエーテル、例えば、DOWANOL商標PMプロピレングリコールメチルエーテルなどのプロピレングリコールエーテルなど、イソプロピルアルコール、エタノール、トルエン、酢酸エチル、2-ブタノン、酢酸ブチル、メチルイソブチルケトン、水、メチルエチルケトン、シクロヘキサノン、アセトン、芳香族炭化水素、イソホロン、ブチロラクトン、N-メチルピロリドン、テトラヒドロフラン、エステル例えば、ラクテート、アセテート、プロピレングリコールモノメチルエーテルアセテートPMアセテート、ジエチレングリコールエチルエーテルアセテートDEアセテート、エチレングリコールブチルエーテルアセテートEBアセテート、ジプロピレングリコールモノメチルエーテルアセテートDPMアセテート、イソ-アルキルエステル、イソヘキシルアセテート、イソヘプチルアセテート、イソオクチルアセテート、イソノニルアセテート、イソデシルアセテート、イソドデシルアセテート、イソトリデシルアセテート、又はその他のイソ-アルキルエステルなど、これらの組み合わせなどが挙げられる。コーティング溶液515は、その他の成分、例えば、反応開始剤、硬化剤、硬化促進剤、触媒、架橋剤、粘着付与剤、可塑剤、染料、界面活性剤、難燃剤、結合剤、顔料、熱可塑性又は熱硬化性樹脂ポリマーなどの衝撃改質剤、流れ調整剤、発泡剤、充填剤、ガラス及び高分子微小球及び微小粒子、導電性粒子、熱伝導性粒子などのその他の粒子、繊維、帯電防止剤、酸化防止剤、りん光体などの光学的ダウンコンバーター、紫外線吸収剤なども含むこともできる。光開始剤などの反応開始剤は、コーティング溶液中に存在するモノマーの重合を促進するのに有効な量で使用することができる。光開始剤の量は、例えば、反応開始剤の種類、反応開始剤の分子量、得られる微細構造化層の対象とする用途、重合方法例えば、用いられる処理温度、化学線の波長などに応じて様々であってよい。有用な光開始剤としては、例えば、CibaSpecialtyChemicalsから商品名IRGACURE商標及びDAROCURE商標IRGACURE商標184及びIRGACURE商標819などで入手可能なものが挙げられる。微細構造化層530を架橋し、より強固なポリマーネットワークを提供してよい。架橋は、ガンマ線又は電子線照射のような高エネルギー放射線の使用によって、架橋剤を用いて又は用いずに達成され得る。いくつかの実施形態では、架橋剤又は架橋剤の組み合わせを、重合性モノマー、オリゴマー、又はポリマーの混合物に添加することができる。架橋は、他の箇所に記載される化学線源のいずれかを使用したポリマーネットワークの重合中に起こり得る。有用な放射線硬化架橋剤としては、米国特許第4,379,201号Heilmannらに開示されるものなどの多官能性アクリレート及びメタクリレートが挙げられ、1,6-ヘキサンジオールジメタアクリレート、トリメチロールプロパントリメタアクリレート、1,2-エチレングリコールジメタアクリレート、ペンタエリスリトールトリ/テトラメタアクリレート、トリエチレングリコールジメタアクリレート、エトキシ化トリメチロールプロパントリメタアクリレート、グリセロールトリメタアクリレート、ネオペンチルグリコールジメタアクリレート、テトラエチレングリコールジメタアクリレート、1,12-ドデカノールジメタアクリレート、米国特許第4,737,559号Kellenらに開示されるものなどの共重合可能な芳香族ケトンコモノマー、及び同種のもの、並びにこれらの組み合わせを含む。コーティング溶液515はまた、連鎖移動剤を含んでもよい。連鎖移動剤は、重合前のモノマー混合物に可溶性であるのが好ましい。好適な連鎖移動剤の例としては、トリエチルシラン及びメルカプタンが挙げられる。いくつかの実施形態では、連鎖移動は溶媒にも生じる可能性があるが、これは好ましいメカニズムではない。重合工程は、好ましくは、低酸素濃度を有する雰囲気中で放射線源を使用することを含む。酸素は、フリーラジカル重合を抑え、その結果硬化の程度が低下することで知られる。重合及び/又は架橋させるために使用される放射線源は、化学線例えば、スペクトルの紫外線又は可視光領域に波長を有する放射線、加速粒子例えば、電子線照射、熱例えば、加熱又は赤外線などであってよい。いくつかの実施形態では、好ましいエネルギーは、重合及び/又は架橋の開始及び速度の制御を行う上で優れている化学線又は加速粒子である。加えて、化学線及び加速粒子は、比較的低い温度の硬化にも使用できる。このことは、熱硬化技術を用いる場合にエネルギー硬化性基の重合及び/又は架橋を開始するのに必要とされる比較的高温に対して感受性がある成分を、分解又は蒸発させるのを防ぐ。好適な硬化エネルギー源としては、UVLED、可視LED、レーザ、電子線、水銀ランプ、キセノンランプ、カーボンアークランプ、タングステンランプ、閃光ランプ、太陽光、低強度の紫外線ブラックライト等が挙げられる。いくつかの実施形態では、結合剤610は、多官能性アクリレート及びポリウレタンを含む。この結合剤610は、光開始剤、多官能性アクリレート、及びポリウレタンオリゴマーの重合生成物であってよい。多官能性アクリレート及びポリウレタンオリゴマーの組み合わせは、より耐久性のあるナノ空隙微細構造化層600を生成することができる。ポリウレタンオリゴマーはエチレン性不飽和である。いくつかの実施形態では、ポリウレタン又はポリウレタンオリゴマーは、アクリレートと反応できる、又は、本明細書に記載する重合反応において他のアクリレートと反応できるアクリレートで末端保護される。上記図5で説明される1つの例示的プロセスでは、溶媒に溶解した複数のナノ粒子任意及び重合性材料を含む溶液を調製し、ここで、重合性材料は例えば、1つ以上のタイプのモノマーを含んでよい。重合性材料を基材上にコーティングし、例えば、熱又は光の適用により重合性材料が重合されている間、ツールをそのコーティングに適用し、溶媒中に不溶性ポリマーマトリックスを形成する。場合によっては、重合工程の後、まだ重合性材料の一部が溶媒に低濃度ながら残っていることがある。次に、溶液を乾燥又は蒸発させることによって溶媒を除去し、ポリマー結合剤610中に分散した網状組織又は複数の空隙620を含むナノ空隙微細構造化層600がもたらされる。ナノ空隙微細構造化層600は、ポリマー結合剤中に分散した任意の複数のナノ粒子640を含む。このナノ粒子は結合剤に結合されており、この結合は物理的又は化学的であり得る。本明細書に記載のプロセスを用いる本明細書に記載のナノ空隙微細構造化層600及び微細構造化物品の製造を、有機物、樹脂、フィルム、及び支持体の使用に適合可能な温度範囲で実施してよい。多くの実施形態では、ピークプロセス温度ナノ空隙微細構造化層600及び微細構造化物品表面を対象として光学温度計で決定するときは200°C以下、又は150°C以下、又は100°C以下である。概して、ナノ空隙微細構造化層600は、結合剤610と複数のナノ粒子640の任意の重量比において望ましい多孔性を有することができる。したがって、重量比は概して、用途に望ましい可能性がある任意の値であり得る。一部の場合では、結合剤610と複数のナノ粒子640の重量比は、少なくとも約1:2.5、又は少なくとも約1:2.3、又は1:2、又は1:1、又は1.5:1、又は2:1、又は2.5:1、又は3:1、又は3.5:1、又は4:1、又は5:1である。一部の場合では、この重量比は約1:2.3~約4:1の範囲内である。ここで図6aに関連して、a最初に微細構造化表面を有するナノ空隙層を形成し、次に従来の非ナノ空隙化材料、例えば従来のポリマー材料で微細構造化表面を埋め戻すことにより製造される物品と、b最初に従来の材料層に微細構造化表面を形成し、次にナノ空隙材料層を有する微細構造化表面を埋め戻すことにより製造される物品との間に、いくらかの構造的差異があるかどうかをあらためて検討する。両方の場合において、得られる物品は、埋め込み境界面、すなわち微細構造化表面を有し、その片側はナノ空隙材料層であり、反対側は従来の材料層である。2つの物品間には、少なくとも1つの構造的差異が起こり得、その構造的差異は相互貫入のメカニズムに関連することが見出された。bの場合の物品では、微細構造化表面をナノ空隙材料で埋め戻す前に従来の材料層が微細構造化されるとき、ナノ空隙材料は典型的には従来の材料層内には移動しない。これは、この層が、ナノ空隙材料が超えて貫入できない微細構造化表面の各小面及び各部分において、典型的には実質的に固体の非多孔質バリアを呈すためである。反対にaの場合の物品は、従来の材料又はかかる材料の前駆体、例えば未硬化の液体ポリマー樹脂をナノ空隙層の微細構造化表面に適用する時点で、微細構造化表面の小面又は部分が、例えばくぼみ、ポケット、又はトンネル形状の表面空隙を含むことができ、その空隙の内部に、表面空隙の特性、従来の材料の特性、及びプロセス条件、例えば未硬化状態の従来の材料の滞留時間に応じて、従来の材料が移動できるような方法で作製される。図6aに模式的に示されるように、好適な材料特性及びプロセス条件により、従来の材料層はナノ空隙層に相互貫入できる。図6aは、第1ナノ空隙層672と従来の材料である第2層670との間の境界面の一部の概略的断面図を示す。境界面部分は、例えば2つの層間に画定される構造化表面の微細部分であってよい。ナノ空隙層672は、浅い表面空隙、又は凹部674A、並びに深い方の表面空隙674Bを有するように示される。表面空隙674Bは、第1横断寸法S1が第2横断寸法S2よりも境界面に近く、深い位置の寸法S2が浅い位置の寸法S1より大きいことを特徴とする。層670が層672の全般形状例えば凹部674Aにぴったり一致する場合だけではなく、層670の材料が少なくとも一部の深い表面空隙、例えば、境界面により近い空隙の横断寸法が境界面からより遠い横断寸法よりも小さい空隙674aなどの中に移動、又はその中を実質的に充填する場合も、層670が層672に相互貫入していると特徴付けられる。このような相互貫入は、本明細書に記載されるナノ空隙材料で達成できる。ナノ空隙層を伴う従来の層の相互貫入深さを特徴付ける第1の方法では、従来の層の材料が境界平均表面を平均表面に直行する方向又は測定軸に沿って超えて進んだ量を決定でき、平均寸法の空隙の直径に対してこの量を特徴化できる。相互貫入深さを特徴付ける第2の方法では、従来の層の材料が平均表面を超えて進んだ量を再度測定でき、続いて単純にこの量を距離の標準単位、例えばマイクロメートル又はナノメートルによって報告する。相互貫入深さを特徴付ける第3の方法では、従来の層の材料が平均表面を超えて進んだ量を再度測定できるが、続いてこの量を当該構造化表面の機構高さに対して特徴付ける。代表的な実施形態では、相互貫入深さは、例えば、第1の方法について、平均空隙直径1~10の範囲内であり、第2の方法について、1、10、100、又は500マイクロメートル以下であり、第3の方法について、機構高さの少なくとも5、又は機構高さの少なくとも10、若しくは少なくとも50、若しくは少なくとも95、若しくは少なくとも100、若しくは5以下、若しくは10以下、若しくは25以下、若しくは5~25の範囲内であってよい。しかしこれらの代表的な範囲は、限定的に解釈されてはならない。相互貫入に関する更なる議論は、本明細書の他の部分で参照される同一出願人による米国特許出願XXX代理人整理番号66015US005、表題OpticalFilmsWithMicrostructuredLowRefractiveIndexNanovoidedLayersandMethodsThereforに見出すことができる。今、自動立体バックライト及びディスプレイパネルと用いるのに好適な代表的な3D光方向変換フィルム、並びに非常に低い屈折率を示すことができる代表的なナノ空隙材料層について記載したが、ここで、これらの要素をどのように組み合わせ、新しいタイプの光学フィルム及び物品を提供するかについて説明する。新しい物品は、既存の自動立体システムと同じ全般的な目的、つまり、1つの光源からディスプレイパネルを通って観察者の一方の眼に光を向かわせ、別の光源からディスプレイパネルを通って観察者のもう一方の眼に光を向かわせることを達成する。しかし新しい物品は、この目的を特定の機構によって実施し、現行システムに比べてかなりの利点をもたらす。上記の3D光方向変換フィルムの基本設計の機構、例えば、プリズム状要素を伴うレンズ状要素の位置合わせ、又は物品面上部の精密な位置合わせからの意図的逸脱、又はランド部分の使用などは、以下に記載する実施形態に対しても同様に適用されると理解すべきである。一般に、新しい物品は、低屈折率を有する少なくとも1つのナノ空隙層を含む。このナノ空隙層は、典型的にはナノ空隙化されておらずナノ空隙層より実質的に高い屈折率を有する別の層と接合し、埋め込み構造化表面境界面を形成する。埋め込み構造化表面は、例えばa3D光方向変換フィルムのプリズム側、b3D光方向変換フィルムのレンズ状又はレンズ側、cフレネルレンズ、d光ガイドのレンズ状側、e光ガイドのプリズム側、又はこれらの組み合わせに対応してよい。既知の構成要素に対するある構造化表面すなわち、空気媒体中で使用するために設計された構造化表面は、空気がナノ空隙材料で置き換えられる埋め込み構造化表面として用いる場合は、機能的又は最適ではない場合があることがわかった。代わりに、埋め込み構造化表面は、最適に機能させるために空気界面構造化表面と比べて設計の修正が必要となり得る。例えば、レンズ状機構の湾曲を調整してよく、及び/又は、光方向変換フィルム中のレンズ状機構と対応するプリズム状機構との間の軸方向距離を調整してよい。図7は、埋め込み構造化表面714aを有する代表的な光方向変換フィルム700の概略断面図を示しており、この図は中間体又は前駆体物品も示し、光方向変換フィルムが製造され得る一つの方法を示している。詳細には、キャリアフィルム710が最初に提供される。フィルム710は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム710をバッチ処理してもよい。いずれの場合でも、層712をキャリアフィルム710に適用し、プリズム状機構の構造化表面712aを伴う層を提供する。この層712は、鋳造及び硬化プロセスで、エンボス加工プロセスで、又は任意のその他好適なプロセスで製造されてよい。別の層714をキャリアフィルム710の対向する主面に適用し、湾曲した、つまりレンズ状機構である構造化表面714aを伴うこの層を提供する。層714も、鋳造及び硬化プロセスで、エンボス加工プロセスで、又は任意のその他好適なプロセスで製造されてよい。以下に記載する、構造化表面714aがナノ空隙材料に対して埋め込まれるようになる製造工程を考慮して、構造化表面714aのレンズ状機構は、最適な光学的性能を確実にするために、空気への暴露を対象とした同種の構造化表面とは異なる、湾曲又は他のデザイン的特徴を有して設計されてよい。最終プロセス工程では、構造化表面714aはナノ空隙層716で埋め戻され、構造化表面714aは埋め込まれるようになる。本実施形態では、構造化表面714aの個々のレンズ状機構は、一般に構造化表面712aに向かって湾曲する曲面を有する。層710、712、714、716は全て、これらの間に著しい空隙又は空気ポケットを伴わずに、好ましくは互いに結合される。更に、意図する用途においていくらかの吸収が所望されない限り、吸収の損失を最小限に抑えつつ、例えば表面712aから表面716aへ光がフィルム700を通過できるように、これらの層は全て、目的の波長範囲内、例えば可視波長範囲にわたって好ましくは光透過性である。フィルム700の層中でヘイズを排除する、又は最小限にすることが望ましい場合があるが、一部の場合では、これらの層の1つ、一部、又は全部において低度から中等度の量のヘイズを許容でき、及び/又は特定の用途では望ましい。ナノ空隙層716は、好ましくは本明細書の他の場所で記載するナノ空隙材料からなり、好ましくは、例えば構成体の他の任意の材料層よりも低い、又は例えば1.35未満、又は1.3未満、又は1.15~1.35、若しくは1.15~1.3の範囲内である比較的低い屈折率を有する。構成体の他の層は、任意の好適な光透過性材料、例えば、好適な有機又は無機材料、ポリマー又は非ポリマー、粘弾性材料、接着剤感圧性接着剤を含むなどで作製されてよい。キャリアフィルム710で使用するのに代表的な材料として、ポリエチレンテレフタレートPET、ポリエチレンナフタレートPEN、及びこれらのコポリマーが挙げられるが、他の好適なポリマー又は非ポリマー材料も使用できる。構造化表面714aを鋳造及び硬化技術で、又は層714、716間に所望の光学的機構を作製できる任意のその他好適な技術で製作してよい。例えば、圧痕形成、エンボス加工、及び射出成形も、いくつかの場合では構造化表面714aの形成に用いてよい。層714、716が、図5と同様のプロセスを用いて作製される場合、ナノ空隙層716は、層714及び構造化表面714aの形成後に生成された埋め戻し層を構成し得る。このような場合、層716は典型的には層714に相互貫入しない。光方向変換フィルム700、及び本明細書で論じられる他の光方向変換フィルムは、それぞれの図で表される層に加えて別の層と、具体的に記載されるものに加えて別の機構又は特性とを備えてよい。例えば、所望の散乱度を提供する、又は光をフィルタリングする、カラーシフトさせる若しくは偏光させる材料を、フィルム内に組み込んでよい。表面コーティング又は構造体、例えば機能層を、光抽出フィルムの機能性及びおそらく価値を更に増加させるために、外部露出面の片面又は両面に適用することができる。かかる表面コーティングは、例えば光学的、機械的、化学的又は電気的機能を有することができる。かかるコーティング又は構造体の実施例は以下の機能又は特性:防曇、帯電防止、惑光防止、反射防止、耐摩耗耐引掻、防汚、疎水性、親水性、接着促進、屈折要素、カラーフィルタ、紫外線UVフィルタ、スペクトルフィルタ、色ずれ、色修正、偏光修正線形若しくは円形、光再指向、拡散又は光学回転、を有するものが挙げられる。取り外し可能なRemoveable剥離ライナーを、開示されるフィルム及び物品の片面又は両面に提供してもよい。図8は、埋め込み構造化表面812aを有する別の代表的な光方向変換フィルム800の概略断面図を示しており、この図は中間体又は前駆体物品も示し、光方向変換フィルムが製造され得る一つの方法を示している。詳細には、キャリアフィルム810が最初に提供される。フィルム810は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム810をバッチ処理してもよい。いずれの場合でも、層812をキャリアフィルム810に適用し、レンズ状機構の構造化表面812aを伴う層を提供する。この層812は、鋳造及び硬化プロセスで、エンボス加工プロセスで、又は任意のその他好適なプロセスで製造されてよい。構造化表面812aはナノ空隙層814で埋め戻され、構造化表面812aは埋め込まれるようになる。示される実施形態では、ナノ空隙層814はまた、層812の平坦化も行う。構造化表面812aが埋め込まれているため、構造化表面812aのレンズ状機構は、最適な光学的性能を確実にするために、空気への暴露を対象とした同種の構造化表面とは異なる、湾曲又は他のデザイン的特徴を有して設計されてよい。最終プロセス工程では、別の層816を構造化表面814上に提供し、プリズム状機構である構造化表面816aをこの層の露出主面上に提供する。この光抽出フィルム800と上記フィルム700との間には様々な相違点がある。フィルム800では、構造化表面812aの個々のレンズ状機構は、一般にプリズム状構造化表面816aに向かってではなく、離れる方向に湾曲する曲面を有する。またフィルム800では、構造化表面812a、816aの両方がキャリアフィルム810の対向する側ではなく、同じ側に形成される。これにより、他の方法よりも構造化表面が互いにより近く配置されることを可能にする。例えば、層814、816は個々に、及び組み合わせて実質的にキャリアフィルム810より薄くなり得、例えば、表面812aから表面816aまでの最大又は最小軸方向距離は、50、又は25、又は10マイクロメートル未満であってよい。フィルム800は、構造化表面812aと816aとの間に、ロールツーロール加工において自立支持フィルムとして好適にする物理的特性を有する層を含まなくてよい。層810、812、814、816は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。上述のように、構造化表面812aを鋳造及び硬化技術で、又は層812、814間に所望の光学的機構を作製できる任意のその他好適な技術で製作してよい。層812、814が、図5と同様のプロセスを用いて作製される場合、ナノ空隙層814は、層812及び構造化表面812aの形成後に生成された埋め戻し層を構成し得る。このような場合、層814は典型的には層812に相互貫入しない。図9は、埋め込み構造化表面914aを有する別の代表的な光方向変換フィルム900の概略断面図を示しており、この図は中間体又は前駆体物品も示し、光方向変換フィルムが製造され得る一つの方法を示している。詳細には、キャリアフィルム910が最初に提供される。フィルム910は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム910をバッチ処理してもよい。いずれの場合でも、層912をキャリアフィルム910に適用し、プリズム状機構の構造化表面912aを伴う層を提供する。この層912は、鋳造及び硬化プロセスで、エンボス加工プロセスで、又は任意のその他好適なプロセスで製造されてよい。ナノ空隙層914をキャリアフィルム910の対向する主面に適用し、湾曲した、或いはレンズ状機構である構造化表面914aを伴うこの層を提供する。ナノ空隙層914も、鋳造及び硬化プロセスで、エンボス加工プロセスで、又は任意のその他好適なプロセスで製造されてよい。最終プロセス工程では、構造化表面914aは別の非ナノ空隙化層916で埋め戻され、構造化表面914aは埋め込まれるようになる。本実施形態では、構造化表面914aの個々のレンズ状機構は、一般に構造化表面912aから離れる方向に湾曲する曲面を有する。この光抽出フィルム900と上記フィルム700、800との間には様々な相違点及び類似点がある。フィルム900では、構造化表面914aの個々のレンズ状機構は、一般にプリズム状構造化表面816aから離れる方向に湾曲する曲面を有する。これはフィルム800と類似し、フィルム700とは異なる。またフィルム900では、構造化表面912a、914aはキャリアフィルム910の対向する側上に形成される。これはフィルム700と類似し、フィルム800とは異なる。層910、912、914、916は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。代表的な実施形態では、層916は、高屈折率光学接着剤、例えば、高屈折率ナノ粒子充填接着剤であってよく、又はこれを含んでよい。上述のように、構造化表面912aを鋳造及び硬化技術で、又は層914、916間に所望の光学的機構を作製できる任意のその他好適な技術で製作してよい。層914、916が、図5と同様のプロセスを用いて作製される場合、層916は、ナノ空隙層914及び構造化表面914aの形成後に生成された埋め戻し層を構成し得る。その結果、図6aに関連して説明したように、材料選択及びプロセス条件に応じて、層916はナノ空隙層914に相互貫入できる。これはフィルム700及び800とは異なる。図10は、埋め込み構造化表面1012aを有する別の代表的な光方向変換フィルム1000の概略断面図を示しており、この図は中間体又は前駆体物品も示し、光方向変換フィルムが製造され得る一つの方法を示している。詳細には、キャリアフィルム1010が最初に提供される。フィルム1010は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム1010をバッチ処理してもよい。いずれの場合でも、ナノ空隙層1012をキャリアフィルム1010に適用し、レンズ状機構の構造化表面1012aを伴うナノ空隙層を提供する。このナノ空隙層1012は、鋳造及び硬化プロセスで、エンボス加工プロセスで、又は任意のその他好適なプロセスで製造されてよい。次に構造化表面1012aを別の非ナノ空隙化層1014で埋め戻す。示されるように、層1014はまた、ナノ空隙層1012の平坦化も行う。最終プロセス工程では、別の非ナノ空隙化層1016を層1014上に提供し、プリズム状要素である露出された構造化表面1016aを伴う層1016を提供する。一部の場合では、層1014及び1016を同時に形成できる。例えば、構造化表面1012aを埋め戻す同じプロセス工程はまた、層1016を複製し、構造化表面1016aを提供することもできる。この光抽出フィルム1000と上記フィルム700、800、900との間には様々な相違点及び類似点がある。フィルム1000では、構造化表面1012aの個々のレンズ状機構は、一般にプリズム状構造化表面1016aに向かって湾曲する曲面を有する。これはフィルム700と類似し、フィルム800及び900とは異なる。またフィルム1000では、構造化表面1012a、1016aはキャリアフィルム1010の同一側上に形成される。これはフィルム800と類似し、フィルム700及び900とは異なる。層1010、1012、1014、1016は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。上述のように、構造化表面1012aを鋳造及び硬化技術で、又は層1012、1014間に所望の光学的機構を作製できる任意のその他好適な技術で製作してよい。層1012、1014が、図5と同様のプロセスを用いて作製される場合、層1014は、ナノ空隙層1012及び構造化表面1012aの形成後に生成された埋め戻し層を構成し得る。その結果、図6aに関連して説明したように、材料選択及びプロセス条件に応じて、層1014はナノ空隙層1012に相互貫入できる。これはフィルム900と類似し、フィルム700及び800とは異なる。図11は、2つの埋め込み構造化表面1114a、1116aを有する代表的な光方向変換フィルム1100の概略断面図を示しており、この図は中間体又は前駆体物品も示し、光方向変換フィルムが製造され得る一つの方法を示している。詳細には、キャリアフィルム1110が最初に提供される。フィルム1110は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム1110をバッチ処理してもよい。いずれの場合でも、層1112をキャリアフィルム1110に適用し、プリズム状機構の構造化表面1112aを伴う層1112を提供する。この層1112は、鋳造及び硬化プロセスで、エンボス加工プロセスで、又は任意のその他好適なプロセスで製造されてよい。次いで、別の層1114をキャリアフィルム1110の対向側に追加し、レンズ状要素である構造化表面1114aを伴う層1114を提供する。層1114も、鋳造及び硬化プロセス、又は任意のその他好適なプロセスで製造されてよい。次に、構造化表面1114aをナノ空隙層1116で埋め戻し、ナノ空隙層の外部主面上に別の構造化表面1116aを提供する。構造化表面1116aは、フレネルレンズと呼ばれることもあるセグメント化レンズを形成する小面を伴って提供されてよい。ここでも、構造化表面1114aを埋め戻す同じプロセス工程はまた、層1116を複製し、構造化表面1116aを提供することもできることに留意されたい。フレネルレンズは、観察者に向かって光線を屈折させることにより、ディスプレイの水平縁部における画像忠実性の改善に役立てることができ、より大面積の自動立体バックライト及びディスプレイの構成体を潜在的に可能にする。最終工程では、構造化表面1116aを別の非ナノ空隙化層1118で埋め戻す。示されるように、層1118はまた、ナノ空隙層1116の平坦化も行う。この光抽出フィルム1100と上記フィルム700、800、900、1000との間には様々な相違点及び類似点がある。フィルム1100では、構造化表面1114aの個々のレンズ状機構は、一般にプリズム状構造化表面1112aに向かって湾曲する曲面を有する。これはフィルム700及び1000と類似し、フィルム800及び900とは異なる。またフィルム1100では、構造化表面1112a、1114aがキャリアフィルム1110の対向する側に形成されるただし構造化表面1114a、1116aはキャリアフィルムの同じ側に形成される。これはフィルム700及び900と類似し、フィルム800及び1000とは異なる。フィルム700~1000の全てとは異なり、フィルム1100は、1つだけではなく2つの埋め込み構造化表面を含む。層1110、1112、1114、1116、及び1118は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。上述のように、構造化表面1112aを鋳造及び硬化技術で、又は層1114、1116間に所望の光学的機構を作製できる任意のその他好適な技術で製作してよい。層1114、1116が、図5と同様のプロセスを用いて作製される場合、ナノ空隙層1116は、層1114及び構造化表面1114aの形成後に生成された埋め戻し層を構成し得る。このような場合、層1116は典型的には層1114に相互貫入しない。これはフィルム700及び800と類似し、フィルム900及び1000とは異なる。一方、層1116、1118が、図5と同様のプロセスを用いて作製される場合、層1118は、ナノ空隙層1116及び構造化表面1116aの形成後に生成された埋め戻し層を構成し得る。その結果、図6aに関連して説明したように、材料選択及びプロセス条件に応じて、層1118はナノ空隙層1116に相互貫入できる。図12は、2つの埋め込み構造化表面1214a、1222aをも有する代表的な光方向変換フィルム1200の概略断面図を示しており、この図は中間体又は前駆体物品も示し、光方向変換フィルムが製造され得る一つの方法を示している。詳細には、2枚のキャリアフィルム1210、1220が最初に提供される。これらのフィルムは、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム1210、1220の片方又は両方をバッチ処理してもよい。いずれの場合でも、第1の手順では、層1212をキャリアフィルム1110に適用し、プリズム状機構の構造化表面1212aを伴う層1112を提供する。この層1212は、鋳造及び硬化プロセスで、エンボス加工プロセスで、又は任意のその他好適なプロセスで製造されてよい。次いで、別の層1214をキャリアフィルム1210の対向側に追加し、レンズ状要素である構造化表面1214aを伴う層1214を提供する。層1214も、鋳造及び硬化プロセスで、又は任意のその他好適なプロセスで製造されてよい。次に構造化表面1214aをナノ空隙層1216で埋め戻す。示されるように、ナノ空隙層1216はまた、層1214の平坦化も行う。これらの手順により、中間品1202が形成される。別の手順では、層1222をキャリアフィルム1220に適用し、構造化表面1222aを伴う層1222を提供する。構造化表面1222aは、フレネルレンズと呼ばれることもあるセグメント化レンズを形成する小面を伴って提供されてよい。フレネルレンズは、上述のように、観察者に向かって光線を屈折させることによりディスプレイの水平縁部における画像忠実性の改善に役立てることができる。その後、構造化表面1222aをナノ空隙層1224で平坦化できる。これらの手順により、中間品1204が形成される。最終工程では、中間品1202、1204を、接着剤層1230又はその他好適な結合層を用い、物品1204の外側表面1224aを物品1202の外側表面1216aに接着することにより結合してよく、それにより最終光方向変換フィルム1200を形成する。この光抽出フィルム1100と上記フィルム700、800、900、1000、1100との間には様々な相違点及び類似点がある。フィルム1200では、構造化表面1214aの個々のレンズ状機構は、一般にプリズム状構造化表面1212aに向かって湾曲する曲面を有する。これはフィルム700、1000、及び1100と類似し、フィルム800及び900とは異なる。またフィルム1200では、構造化表面1212a、1214aがキャリアフィルム1210の対向する側に形成されるただし構造化表面1214a、1222aはキャリアフィルムの同じ側に形成される。これはフィルム700、900、及び1100と類似し、フィルム800及び1000とは異なる。フィルム700~1000とは異なるが、フィルム1100とは同様に、フィルム1200は、1つだけではなく2つの埋め込み構造化表面を含む。層1210、1212、1214、1216、1220,1222、1224、及び1230は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。ナノ空隙層1216、1224は、同じ組成物、又は異なる組成物を有してよい。上述のように、構造化表面1214aを鋳造及び硬化技術で、又は層1214、1216間に所望の光学的機構を作製できる任意のその他好適な技術で製作してよい。層1214、1216が、図5と同様のプロセスを用いて作製される場合、ナノ空隙層1216は、層1214及び構造化表面1214aの形成後に生成された埋め戻し層を構成し得る。このような場合、層1216は典型的には層1214に相互貫入しない。これはフィルム700、800、及び1100と類似し、フィルム900及び1000とは異なる。同様に、層1222、1224が、図5と同様のプロセスを用いて作製される場合、ナノ空隙層1224は、層1222及び構造化表面1222aの形成後に生成された埋め戻し層を構成し得る。このような場合、層1224は典型的には層1222に相互貫入しない。光方向変換フィルム700~1200は全て、埋め込まれたつまり内面の構造化表面と露出されたつまり外面の構造化表面を組み込み、ここで埋め込み構造化表面はレンズ状要素を備え、露出構造化表面はプリズム状要素を備える。プリズム状構造化表面が埋め込み表面であり、レンズ状構造化表面が露出表面である実施形態、並びにプリズム状構造化表面及びレンズ状構造化表面の両方が埋め込み表面である実施形態も想到される。これらの構成体は、新しいタイプの単一フィルムアセンブリ型積層多成分光学物品を表す。図13は、埋め込み構造化表面1312aを有する別の代表的な光方向変換フィルム1300の概略断面図を示しており、この図は中間体又は前駆体物品も示し、光方向変換フィルムが製造され得る一つの方法を示している。詳細には、キャリアフィルム1310が最初に提供される。フィルム1310は、工業用連続鋳造及び硬化3Cプロセス又は他の連続ロールツーロールプロセス例えば、連続エンボス加工プロセスなどの製造工程にかけるのに十分な強度及びその他の材料特性を有する自立フィルムであり得る。代わりに、フィルム1310をバッチ処理してもよい。いずれの場合でも、層1312をキャリアフィルム1310に適用し、プリズム状機構の構造化表面1312aを伴う層を提供する。この層1312は、鋳造及び硬化プロセスで、エンボス加工プロセスで、又は任意のその他好適なプロセスで製造されてよい。別の層1314をキャリアフィルム1310の対向する主面に適用し、湾曲した、つまりレンズ状機構である構造化表面1314aを伴うこの層を提供する。層1314も、鋳造及び硬化プロセスで、エンボス加工プロセスで、又は任意のその他好適なプロセスで製造されてよい。最終プロセス工程では、構造化表面1312aはナノ空隙層1316で埋め戻され、構造化表面1312aは埋め込まれるようになる。示されるように、ナノ空隙層1316はまた、層1312の平坦化も行う。この光抽出フィルム1300と上記フィルム700~1200との間には様々な相違点及び類似点がある。フィルム1300では、構造化表面1314aの個々のレンズ状機構は、一般にプリズム状構造化表面1312aに向かって湾曲する曲面を有する。これはフィルム700、1000、1100、1200と類似し、フィルム800及び900とは異なる。またフィルム1300では、構造化表面1312a、1314aはキャリアフィルム1310の対向する側上に形成される。これはフィルム700、900、1100、1200と類似し、フィルム800及び1000とは異なる。層1310、1312、1314、1316は全て、これらの間に著しい空隙又は空気ポケットを伴わずに、好ましくは互いに結合される。更に、これらの層の1つ、一部、又は全部において低度から中等度の量のヘイズは許容でき、及び/又は特定の用途では望ましいものの、これらの層は全て、図7に関連して上述したように、目的の波長範囲内において好ましくは光透過性である。ナノ空隙層及び他の層の組成物は、図7に関連して上述したものであってよい。上述のように、構造化表面1312aを鋳造及び硬化技術で、又は層1312、1316間に所望の光学的機構を作製できる任意のその他好適な技術で製作してよい。層1312、1316が、図5と同様のプロセスを用いて作製される場合、ナノ空隙層1316は、層1312及び構造化表面1312aの形成後に生成された埋め戻し層を構成し得る。このような場合、層1316は典型的には層1312に相互貫入しない。図14及び15は、プリズム状構造化表面及びレンズ状構造化表面の両方が埋め込まれた、別の代表的な光方向変換フィルムの概略断面図である。図14では、光方向変換フィルム1400は、その対向側が適用されているキャリアフィルム1410と、プリズム状機構である構造化表面1412aを伴って提供される層1412と、レンズ状機構である構造化表面1414aを伴って提供される層1414と、を備える。構造化表面1412aは、ナノ空隙層1416で埋め戻され、これは層1412の平坦化も行う。構造化表面1414aは、別のナノ空隙層1418で埋め戻され、これは層1414の平坦化を行う。ナノ空隙層1416、1418は、所望通りに同じ組成物、又は異なる組成物を有してよい。フィルム1400は、他の構成要素、例えば自動立体ディスプレイシステムの他の構成要素への取り付けが便利な、2つの平面的外側表面、1416a及び1418aを提供する。図15は、図14のフィルムと類似するが、他の構成要素への取り付けが便利な剥離ライナーで覆われた透明な接着剤層を更に含む、光方向変換フィルム1500を示す。フィルム1500は、その対向側が適用されているキャリアフィルム1510と、プリズム状機構である構造化表面1512aを伴って提供される層1512と、レンズ状機構である構造化表面1514aを伴って提供される層1514と、を備える。構造化表面1512aは、ナノ空隙層1516で埋め戻され、これは層1512の平坦化も行う。構造化表面1514aは、別のナノ空隙層1518で埋め戻され、これは層1514の平坦化を行う。ナノ空隙層1516、1518は、所望通りに同じ組成物、又は異なる組成物を有してよい。2つの追加層1520、1522は、好ましくは接着剤例えば透明な感圧性接着剤層であり、それぞれ層1516、1518に適用される。取り外し可能な剥離ライナー1524、1526は、フィルム1500の外部に提供され、示されるように、他の構成要素への取り付けが差し迫るまで接着剤層を保護する。フィルム1500は、他の構成要素、例えば自動立体ディスプレイシステムの他の構成要素への取り付けが便利な、2つの平面的表面、1520a及び1522aを提供する。図16は、図14又は15と同様に、代表的な光方向変換フィルムが、ディスプレイパネル1626及び光ガイド1624など他の光学的構成要素に取り付けられている、光学装置1600の概略断面図である。光方向変換フィルムは、その対向側が適用されているキャリアフィルム1610と、プリズム状機構である構造化表面1612aを伴って提供される層1612と、レンズ状機構である構造化表面1614aを伴って提供される層1614と、を備える。構造化表面1612aは、ナノ空隙層1616で埋め戻され、これは層1612の平坦化も行う。構造化表面1614aは、別のナノ空隙層1618で埋め戻され、これは層1614の平坦化を行う。ナノ空隙層1616、1618は、所望通りに同じ組成物、又は異なる組成物を有してよい。2つの追加層1620、1622は、好ましくは接着剤例えば透明な感圧性接着剤層であり、それぞれ層1616、1618に適用される。これらの接着剤層を用いて、光方向変換フィルムをディスプレイパネル1626に、また光ガイド1624に取り付けできる。ディスプレイパネル及び光ガイドは、自動立体ディスプレイシステムに適した種類であってよい。一部の場合では、光方向変換フィルムを、光ガイド又はディスプレイパネル以外の光透過性部材に取り付けることが望ましい場合があり、ここでこの部材は、機械的剛性又は安定性を提供する、例えば、光方向変換フィルムがゆがむ、ないしは別の方法により変形することを防ぐように構成される。したがって、例えば、ディスプレイパネル1626及び光ガイド1624の片方又は両方を、比較的堅い又は剛性の基材、例えば透明なガラス若しくはプラスチックの硬い部分、又は透明なプレート、又はその他透明な支持体で置き換えてよい。一実施形態では、ディスプレイパネル1626をそのような基材で置き換えてよく、層1616、1620、及び1624を省略してよい。別の実施形態では、光ガイド1624をそのような基材で置き換えてよく、層1618、1622、及び1626を省略してよい。更に別の実施形態では、ディスプレイパネル1626及び光ガイド1624の両方をそのような基材で置き換えてよい。図16の装置と類似する装置1700を、更なる詳細と共に図17に示す。装置1700でも同様に、光ガイド、光方向変換フィルム、及びディスプレイパネルは全て、層間に空隙又は空気ポケットを含まず、共に組み合わせられ単一のユニットになる。光方向変換フィルムは、その対向側が適用されているキャリアフィルム1710と、プリズム状機構である構造化表面1712aを伴って提供される層1712と、レンズ状機構である構造化表面1714aを伴って提供される層1714と、を備える。構造化表面1712aを、レンズ状構造体を画定する別の構造化表面1716aを伴って提供されるナノ空隙層1716で埋め戻す。構造化表面1714aは、別のナノ空隙層1718で埋め戻され、これは層1714の平坦化を行う。ナノ空隙層1716、1718は、所望通りに同じ組成物、又は異なる組成物を有してよい。追加層1720は、好ましくは接着剤例えば透明な感圧性接着剤層であり、ナノ空隙層1718に適用される。接着剤層1720を用いて、光方向変換フィルムをディスプレイパネル1722に取り付ける。光ガイド層1724を、ナノ空隙層1716の構造化表面1716aに取り付ける。層1724は、縁部に取り付けられた光源そのうち1つを源1730として示すからの光が層1724を通って伝搬でき、装置の作業範囲上の装置の出力表面から出て観察者の左眼又は右眼の方へ向かうように、十分な厚さ及び十分に低い吸収損失を有する。光ガイド層1724の背面表面1724aを構造化し、観察者に向かって光ガイドを通って伝搬する光を導くのに好適な浅いプリズム又は他の構造体を提供する。本実施形態では、第3ナノ空隙層1726が構造化表面1724aに提供され、構造化表面の十分な反射率を確実にする。Vikuiti商標EnhancedSpecularReflectorESRフィルムなどの高反射多層光学フィルムMOFであってよい、又はこれを含んでよい背面反射体1728に、ナノ空隙層1726を結合する。ディスプレイパネル及び光ガイドは、自動立体ディスプレイシステムに適した種類であってよい。図17の一態様が説明に値する。領域1701を除き、この図はデカルトy-z平面の概略断面図として示される。しかし領域1701は、直行するx-z平面の概略断面図である。構造化表面1712a、1714a、及び1724aの機構が沿って延在する軸に垂直な軸に、沿って延在する構造化表面1716aのレンズ状構造体が容易に認識できるように、便宜上この独特な図を提供する。ここで図18をみると、代表的な光方向変換フィルム1802、代表的な光ガイド1804、並びに、光方向変換フィルム及び光ガイドを組み込む代表的な光学装置1800の概略断面図がここに示される。光方向変換フィルム1802は、その対向側が適用されているキャリアフィルム1810と、プリズム状機構である構造化表面1812aを伴って提供される層1812と、レンズ状機構である構造化表面1814aを伴って提供される層1814と、を備える。構造化表面1812aは、ナノ空隙層1816で埋め戻され、これは層1812の平坦化も行う。別々に、浅いプリズム状要素である後側構造化表面1820a及びレンズ状構造体である前側構造化表面1820bを有する光ガイド層1820を作る。図17と同様に、領域1801が、図の残りの部分に対して垂直の面の装置の図を示すという意味で、図18は分割されている。構造化表面1820bは、ナノ空隙層1822で埋め戻され、これは光ガイド層1820の前側又は上面の平坦化も行う。最終装置1800を形成するために、光方向変換フィルム1802の平坦化表面1816a及び光ガイド1804の平坦化表面1822aを、透明な接着剤層1830により結合する。図19は、代表的な光方向変換フィルム1902、構造化基材1904、並びに、光方向変換フィルム、基材、及び基材と光方向変換フィルムとの間に形成される光ガイドを組み込む光学装置1900の概略断面図を示す。光方向変換フィルム1902は、その対向側が適用されているキャリアフィルム1910と、プリズム状機構である構造化表面1912aを伴って提供される層1912と、レンズ状機構である構造化表面1914aを伴って提供される層1914と、を備える。構造化表面1912aはナノ空隙層1816で埋め戻され、この層はまた、構造化表面1914aのレンズ状機構の長手方向に垂直で、かつ構造化表面1912aのプリズム状機構の長手方向に垂直な軸に沿って延在する、レンズ状構造体である別の構造化表面1916aを伴って提供される。図17及び18と同様に、領域1901が、図の残りの部分に対して垂直の面の装置の図を示すという意味で、図19は分割されている。別々に、浅いプリズム状機構を画定する構造化表面1922aを有するナノ空隙層1922を伴う、基材1920を提供する。ナノ空隙層1916、1922は、同じ組成物、又は異なる組成物を有してよい。最終装置1900を形成するため、光方向変換フィルム1902の構造化表面1916a、及び基材1904の構造化表面1922aを、厚い透明な材料層1930により結合し、その厚さ、その屈折率特性その屈折率は、実質的に隣接するナノ空隙層1916、1922より高く、例えば少なくとも0.2、0.3、0.4、又は0.5高い、及びその外側表面の構造化特性に基づいて、光ガイドを形成するように構成される。層1930として用いるのに好適な材料には、光学的に透明な接着剤及び高粘性樹脂が挙げられる。好適な材料についての更なる詳細は、2010年1月13日に出願された同一出願人による米国特許出願61/294,671号に見出すことができる。基材1920は、光ガイド1930の表面1922を逃れる光を反射して光ガイド内に戻すために、好ましくは高度に反射する。したがって基材は、例えば、反射性金属コーティング、及び/又は、Vikuiti商標EnhancedSpecularReflectorESRフィルムなどの反射性多層光学フィルムを備えてよい。プリズム状機構を含む底部、つまり背面構造化表面と、レンズ状機構を含む上部、つまり前側構造化表面とを備える、自動立体ディスプレイで用いるのに好適な3D光方向変換フィルムを製作した。前側構造化表面を、ナノ空隙化超低屈折率ULI材料層で埋め戻し、平坦化した。したがって、平坦化された光方向変換フィルムこの段階では埋め込み構造化レンズ状表面を有するは、ナノ空隙層の平面的表面を剛性基材に取り付けることにより、剛性の透明基材LCDパネルの裏側を模した基材に積層できる形態であった。この試験の1つの目的は、導光フィルムが、埋め込まれたレンズ状表面により、十分な光学的性能を提供できるかどうかを判定することとした。3D光方向変換フィルムで製造した自動立体ディスプレイは、典型的にはフィルム又は任意のかなりの程度まで光を拡散する他の構成要素を組み込まないため、3D光方向変換フィルムにおける1つの設計上の検討事項は、モアレパターンの回避である。3D光方向変換フィルムのプリズム状機構及びレンズ状機構のピッチを最適化し、特定のLCDパネルについてモアレ効果を低減した。最適化により、レンズ状機構に対して46.000マイクロメートル、及びプリズム状機構に対して46.009マイクロメートルのピッチが得られた。この最適化ピッチは、同様に、フィルム厚さが、あるプリズム状機構と、その対応するレンズ状機構との間の距離を制御するため、どのフィルム厚さを用いるかについて影響する。従来の3D光方向変換フィルムが製造され、従来の自動立体ディスプレイ内に設置された後、光方向変換フィルムと隣接する構成要素との間のくずによる摩耗、LCDパネルに対する光方向変換フィルムの前側のレンズ状機構の湿潤、及び、装置の加熱及び冷却、並びにフィルムの材料特性に起因するゆがみなど、有害な環境条件に曝される。フィルムのゆがみに関する問題は、光方向変換フィルムの製造に用いたフィルムの厚さに関連するが、モアレ効果に対するフィルム厚さの関係により、ゆがみを低減しようとする試みでフィルム厚さを単純に増加させることはできない。3D光方向変換フィルムの前側レンズ状構造化表面の、ナノ空隙化低屈折率材料による埋め戻し、及び平坦化を考慮するとき、空気をナノ空隙材料で置き換えると、光方向変換フィルムにおける光学的設計に関する問題が持ち上がる。一部の場合では、低屈折率ナノ空隙材料の導入により、フィルム厚さの変更すなわち、プリズム状構造化表面からレンズ状構造化表面までの軸方向距離の変更を必要とする場合がある。ナノ空隙材料の存在にフィルムを適合させる別の潜在的な方法としては、図22の構造化表面2262に示されるように、プリズム状構造化表面上の平面プリズム小面をわずかに湾曲した小面と置き換えること、及び/又は、フィルム厚さの変化があるとき、若しくはないときの収差を補正するために、湾曲したレンズ状表面の形状を、例えば非球面表面に変更すること、が挙げられる。3種の異なる3D光方向変換フィルムを作製し、検査した。ナノ空隙層を全く組み込まなかった第1のフィルムを作製した。このフィルムは、ナノ空隙層を含めなかった以外は、図7のフィルム700に類似する構成を有した。この実施形態においてキャリアフィルム図7のフィルム710参照は、厚さ2ミル50.8マイクロメートルのPETとした。レンズ状機構図7の構造化表面714a参照は、44.000マイクロメートルのピッチ、及び36.5マイクロメートルの単純な湾曲円筒状に成形されたを有し、1.500の屈折率を有するブレンドアクリレート樹脂からなっていた。プリズム機構図7の構造化表面712a参照は、44.008マイクロメートルのピッチ、及び60度のプリズム頂角を有し、屈折率1.500の同じブレンドアクリレート樹脂からなっていた。この第1のフィルムのレンズ状構造化表面及びプリズム状構造化表面の両方を、空気に露出した。フィルムは概して、長さ88mm、及び幅118mmの方形状であった。フィルムのレンズ状微細構造化表面を平坦化したナノ空隙層を含み、図7のフィルム700と類似する構成を有する、第2及び第3の3D光方向変換フィルムを作製した。これらの3Dフィルムは、それぞれ長さ65mm及び幅88mmを有し、ナノ空隙層の存在、及びレンズ状構造化表面の埋め込み特性を補うように、第1の3Dフィルムと比べて幾つかの修正点を組み込んだ。第2の3Dフィルムについて、修正点は、レンズ状構造化表面の形状の、非球面形状、つまりより正確には、各レンズ状機構の上端部から縁部に変化した曲率を有することにより、湾曲した拡大表面が直円柱から外れている形状への変更とした。約1.2の屈折率、並びに、レンズ状機構の上端部で約3マイクロメートルの、及びレンズ状機構の縁部で15マイクロメートルの厚さを有するナノ空隙材料の層で、レンズ状構造化表面を平坦化した。キャリアフィルムの厚さなど、その他の設計詳細は、第1の3Dフィルムと同じとした。第3の3Dフィルムについて、修正点は、レンズ状構造化表面の形状の変更第2の3Dフィルムで用いた形状と同じ、及び、プリズム状構造化表面の小面の形状の変更平面的小面ではなく、頂点におけるプリズム頂角が約68.6度となるように、小面を若干湾曲させ、わずかに凸状とした図7の構造化表面712a参照とした。ナノ空隙材料によるレンズ状構造化表面の平坦化など、その他の設計詳細は、第2の3Dフィルムと同じとした。記載されるように、第1、第2、及び第3の3Dフィルムは代わりに、3Dフィルムと光ガイドとの間に空隙を伴って標準的な自動立体光ガイド例えば図3参照の前側に置かれ、3Dフィルムから放射された光の角度分布をAutronicのコノスコープで測定した。図20aは、第1の3Dフィルムの角度出力を示す。曲線2010は、光ガイドの一方の縁部の光源が通電されたときの、放射された左眼用光線を表し、曲線2012は、光ガイドの他方の縁部の光源が通電されたときの、放射された右眼用光線を表す。これらの曲線は、標準的な自動立体バックライト光ガイド/3Dフィルムの組み合わせに典型的である。図20bは、第2の3Dフィルムの角度出力を示す。曲線2020は、放射された左眼用光線を表し、曲線2022は、放射された右眼用光線を表す。図20cは、第3の3Dフィルムの角度出力を示す。曲線2030は、放射された左眼用光線を表し、曲線2032は、放射された右眼用光線を表す。各図において、左及び右の光分布の交差する位置は、3Dフィルム上のレンズ状機構のプリズム状機構との整列に関連する。図20b及び20cにおける光分布の形状が、図20aのものとほぼ同じ又は類似することは、埋め込み構造化表面及びナノ空隙材料層を有する3D光方向変換フィルムを作製し、標準的な3D光方向変換フィルムと同じ又は類似するように機能することができたことを示す。光方向変換フィルムの出力表面の異なる部分について更にコノスコープ測定を実施し、上記3種の製作した3Dフィルムそれぞれについて結果を解析した。データ解析には、視野自由度に関する主要パラメーター、例えば交差点予測、右眼視野ローブ、及び左眼視野ローブの決定を含み、これらは観察者が位置することができ、依然として画像を立体的に観察できる空間領域に関連する。製作した第1、第2、及び第3の3Dフィルムについて、それぞれ図21a、b、及びcに視野自由度の結果をプロットし、図21dには、これらの図で用いる様々な記号を示す図21a~cの凡例又は略号を提供する。各点における左及び右の光分布の交差点を算出した。交差点の予測を空間に外挿し、これを各図21a~c中に線2120図21dにより示す。算出及び測定の両方により各眼の視野自由度も決定した。パターン2122aは算出されたように最大右眼視野ローブを表し、パターン2122bは測定されたように右眼用視野ローブを表し、パターン2124aは算出されたように最大左眼視野ローブを表し、パターン2124bは測定されたように左眼用視野ローブを表す。図21a~cの視野自由度のプロットは、記載される3Dフィルムで作製されたそれぞれの立体バックライト全体におけるコノスコープ測定に基づき、各3D光方向変換フィルムの性能が類似していることを示す。フィルムが類似性能を提供することがわかり、いずれの場合にも、左眼及び右眼に対して算出された視野ローブが、対応する最大視野ローブにほぼ完全に重なる。第2及び第3の3Dフィルムの性能が平坦化ナノ空隙層の存在により不十分であった場合、測定された視野ローブは最大視野ローブよりも実質的に小さくなっているだろう。図22は、製作した、上記第2の3D光方向変換フィルム2200及び第3の3D光方向変換フィルム2250の断面図の顕微鏡写真である。フィルム2200は、PETキャリアフィルム、つまり基材2210を備え、プリズム状構造化表面2212aを有する第1ポリマー層2212、及びレンズ状構造化表面2214aを有する第2ポリマー層2214が適用されている。低屈折率ナノ空隙材料の層2216は、構造化表面2214aを平坦化する。フィルム2250は、PETキャリアフィルム、つまり基材2260を備え、プリズム状構造化表面2262aを有する第1ポリマー層2262、及びレンズ状構造化表面2264aを有する第2ポリマー層2264が適用されている。低屈折率ナノ空隙材料の層2266は、構造化表面2264aを平坦化する。上記のように、表面2214a、2264aのレンズ状要素は、各レンズ状要素の上端部から縁部にかけて様々な曲率を有し、プリズム状構造化表面2262aの小面は平面というよりはわずかに湾曲している。上部レンズ状構造化表面がナノ空隙層に没入された平坦化3D光方向変換フィルムの製作に加え、光方向変換フィルム、光ガイド、及び背面反射体を含む構成体の挙動についてもモデリングし、ここでは光方向変換フィルムのレンズ状構造化表面例えば図17の構造化表面1714a参照が全ての場合において空気に露出され、構成体中の様々な他の構造化表面詳細には、1光ガイドの前側のレンズ状構造化表面例えば図17の表面1716a参照、2光ガイドの後側の浅いプリズム状構造化表面例えば図17の表面1724a参照、及び3光方向変換フィルムの後側のプリズム状構造化表面例えば図17の表面1712a参照が、平坦化ナノ空隙化低屈折率層を伴って選択的に提供された。光ガイドの寸法は72mm×48mm面内又は横断寸法×0.8mm軸方向又は厚さ寸法であり、3D光方向変換フィルムのレンズ状及びプリズム状構造化表面は400mmの公称視距離を提供するように設計されたと仮定し、このモデリングを行った。モデリングにおいて、光を光ガイドに放射し、ディスプレイから400mmの点で観察された光を計算し、システムのクロストークを算出する。以下の条件に対応する8つの異なる実施形態について、このモデリングを行う。1光ガイドの前側のレンズ状構造化表面例えば図17の表面1716a参照が空気に露出されているか、又はナノ空隙化超低屈折率ULI材料で平坦化されるかのいずれかの場合2光ガイドの後側の浅いプリズム状構造化表面例えば図17の表面1724a参照と背面反射体例えば図17の層1728参照との間の空間例えば層1726参照が、空気で満されているか、ナノ空隙化ULI材料で充填されているかのいずれかの場合3光方向変換フィルムの後側のプリズム状構造化表面例えば図17の表面1712a参照が空気に露出されているか、又はナノ空隙化ULI材料で平坦化されるかのいずれかの場合所定の順列を3文字コードで指定する。ここでaは空気を意味し、uはナノ空隙化ULI材料を意味する。例えば、aauは、上記条件1に空気を用い、上記条件2にも空気を用い、条件3にULIを用いることを意味する。別の例として、uaaは、上記条件1にナノ空隙化ULIを用い、上記条件2にも空気を用い、条件3に空気を用いることを意味する。なお、コードの1番目の文字がaであるが、コードの最後の文字がuの場合、平坦化ULI層が光方向変換フィルムの後側プリズム状構造化表面上に提供されるが、この平坦化層は、空気に露出された光ガイドの上面の中ほどまで延在するだけであることを意味する。同様に、コードの1番目の文字がuであるが、最後の文字がaの場合、平坦化ULI層が光ガイドの前側レンズ状構造化表面上に提供されるが、光方向変換フィルムの底面のプリズム状構造化表面が空気に露出されたままであるように、光方向変換フィルムの底面の中ほどまで延在するだけであることを意味する。このモデリングは、ナノ空隙化ULI材料が使用される場合、ナノ空隙化ULI材料の屈折率は1.2であると仮定した。このモデリングはまた、光ガイドが、以下のパラメーター、すなわち、屈折率1.5、浅いプリズムの夾角172度、及び浅いプリズムのピッチ0.408mmを有すると仮定した。このモデルはまた、3Dフィルムが、以下のパラメーター、すなわち、屈折率1.5、プリズムの夾角60度、プリズムのピッチ0.2600407mm、レンズの曲率半径0.1815mm、レンズのピッチ0.260mm、及び全厚0.506mmを有すると仮定した。このモデルはまた、鏡面ミラー反射率が98.5であると仮定した。このモデリングはまた、全ての順列において、同一の構造化表面形状であると仮定した。すなわち、光方向変換フィルムの構造化表面、及び光ガイドの位置、角度、曲率などは順列によって変化しなかった。8つの順列をモデリングし、クロストーク、すなわち観察者の誤った眼に入る光の量を、ディスプレイ表示領域の横断軸に沿った位置である、ディスプレイ位置の関数として算出した。ディスプレイの表示領域は光ガイドのものより小さく、十分な混和を可能にする。モデリングした実際の表示領域は54mm×41mmであった。この結果は図23に示し、各曲線は特定の順列コードと関連する。プロットした曲線から、リズム状構造化表面3D光方向変換フィルムの後側とレンズ状構造化表面光ガイドの前側との間の空間が超低屈折率材料のナノ空隙層で完全に満たされる、有用な実施形態を構成できることが特に確認される。逆に明確に指定されない限り、上面、底面、覆う、基材、支える、及び上は、本出願の目的において、重力に関して任意の特定の向きを必要とすると解釈されてはならないことが理解されるであろう。特に指定されない限り、本明細書及び特許請求の範囲において使用する、数量、特性の測定値などを表す全ての数値は、約という語で修飾されるものとして理解されるべきである。したがって、そうでない旨が指定されない限り、上記の明細書及び特許請求の範囲において記載された数値パラメーターは、本出願の教示を利用する当業者が得ようと求める望ましい特性に応じて変化し得る概算値である。均等論を特許請求の範囲の範疇に適用することを制限しようとする試みとしてではなく、各数値パラメーターは少なくとも、記録された有効数字の桁数を考慮して、又通常の四捨五入を適用することによって解釈されるべきである。本発明の広範な範囲を示す数値範囲及びパラメーターは近似であるにもかかわらず、いかなる数値も本明細書で述べられる具体的な例で示される程度に、これらは妥当に可能な限り精確に報告される。しかしながら、いかなる数値も試験及び測定の限界に関連する誤差を含み得る。本発明の様々な修正及び変更は、本発明の範囲及び趣旨から逸脱せずに当該技術分野の当業者に明らかとであり、本発明は、ここに記載された例示的な実施形態に限定されないことが理解されるべきである。例えば、1つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。"